(57)【特許請求の範囲】
【請求項１】
下記式（１）で表される銀含有アルミニウム硫酸塩水酸化物粒子抗菌剤。
［ＡｇａＢ１＋ｂ−ａ］ｂ［Ｍ３−ｃＡｌｃ］（ＳＯ４）ｙ（ＯＨ）ｚ・ｐＨ２Ｏ      式（１）
ただし式（１）中，ａ，ｂ，ｃ，ｙ，ｚ及びｐは、それぞれ０．００００１≦ａ＜０．５、０．８≦ｂ≦１．３５、２．９≦ｃ＜３、１．７＜ｙ＜２．５、４＜ｚ＜７及び０≦ｐ≦５を満足し、Ｂ１＋はＮａ＋、ＮＨ４＋及びＨ３Ｏ＋よりなる群から選ばれた少なくとも１種の１価陽イオンであり、ＭはＴｉである。
【請求項２】
式（１）中のｂは０．９〜１．２５である請求項１記載の抗菌剤。
【請求項３】
式（１）中ａは０．００００１≦ａ≦０．３５である請求項１または２記載の抗菌剤。
【請求項４】
レーザー回折散乱法で測定された平均２次粒子径が０．１〜１０μｍである請求項１〜３のいずれか一項に記載の抗菌剤。
【請求項５】
ＢＥＴ法比表面積が０．１〜２５０ｍ２／ｇである請求項１〜４のいずれか一項に記載の抗菌剤。
【請求項６】
式（１）中（ＳＯ４）ｙのＳＯ４を、ＳＯ３２−、ＰＯ４３−、ＨＰＯ３２−、ＣＯ３２−、ＮＯ３−、ＳｉＯ４４−及びＢＯ３３−よりなる群から選ばれた他の無機酸イオンの少なくとも1種でｙモルの１／１０以下を置き換えたことからなる請求項１〜５のいずれか一項に記載の抗菌剤。
【請求項７】
請求項１〜６のいずれか一項に記載の抗菌剤の表面が、高級脂肪酸類、シラン系カップリング剤、チタネート系カップリング剤、アルミネート系カップリング剤、アルコールリン酸エステル類及び界面活性剤類よりなる群から選ばれた少なくとも１種で表面処理された抗菌剤。
【請求項８】
硫酸アルミニウム｛Ａｌ２（ＳＯ４）３｝とチタン化合物と１価陽イオンとしてＮａ＋及びＮＨ４＋よりなる群から選ばれる少なくとも１種の１価陽イオン硫酸塩｛（Ｂ１＋）２（ＳＯ４）｝の混合溶液に、当該１価陽イオンの水酸化物（Ｂ１＋ＯＨ）溶液をアルカリ当量比（＝［１価陽イオンの水酸化物］／［硫酸アルミニウム］）が０．６〜１．０になるように添加され、且つ（［１価陽イオン硫酸塩］／［硫酸アルミニウム］）なるモル比が０．３〜３．０になるように添加された反応物をさらに９０℃〜２５０℃水熱下反応処理させアルミニウム硫酸塩水酸化物粒子を生成した工程の後、該粒子と銀を含む水溶液とを接触攪拌して該粒子の１価陽イオンの一部を銀とイオン交換することによって生成することを特徴とする請求項１記載の銀含有アルミニウム硫酸塩水酸化物粒子抗菌剤の製造方法。
【請求項９】
請求項１〜７のいずれか一項に記載の抗菌剤が樹脂１００重量部に対し０．００１〜１０重量部配合された抗菌性樹脂組成物。
【請求項１０】
該抗菌剤の含有量が樹脂１００重量部に対し０．００１〜２重量部である請求項９に記載の抗菌性樹脂組成物。
【請求項１１】
請求項９記載の樹脂組成物から形成された抗菌性樹脂成形品。
【請求項１２】
請求項９記載の樹脂組成物から形成された抗菌性フィルム。
【請求項１３】
請求項９記載の樹脂組成物から形成された抗菌性繊維。
【請求項１４】
請求項９記載の抗菌性組成物から形成された抗菌性不織布。
【請求項１５】
請求項９記載の樹脂組成物から形成された抗菌性塗料。
【請求項１６】
請求項９記載の樹脂組成物から形成された抗菌性コーキング材。
【請求項１７】
請求項１〜７のいずれか一項に記載の抗菌剤を含む抗カビ剤。
【請求項１８】
請求項１〜７のいずれか一項に記載の抗菌剤を含む化粧料。
【請求項１９】
請求項１〜７のいずれか一項に記載の抗菌剤を含む抗菌紙。
【請求項２０】
請求項１〜７のいずれか一項に記載の抗菌剤を含む抗菌消臭スプレー。
【発明の詳細な説明】
【技術分野】
【０００１】
本発明は銀含有アルミニウム硫酸塩水酸化物粒子からなる無機系抗菌剤に関する。
さらに詳しくは抗菌性に優れることは勿論のこと、粒子径均一性と分散性に優れた性質を具備した単分散粒子乃至ほとんど単分散粒子であることからなる特定粒子形状（球状、円板状または直方体状）の銀含有アルミニウム硫酸塩水酸化物抗菌剤に関する。さらには該抗菌剤の製造方法にも関する。
さらには該抗菌剤を混練押出機を用いて樹脂に混練押出する時の性能としてフィルター通過性、分散性に優れた抗菌性樹脂組成物（マスターバッチを含む）にも関する。
さらには該樹脂組成物から形成されて抗菌性に優れることは勿論のこと、分散性、透明性、白色性に優れた抗菌性樹脂成形品、抗菌性フィルム、抗菌性繊維、抗菌性塗料、抗菌性不織布及び抗菌性コーキング材のような抗菌性樹脂製品にも関する。さらに抗カビ剤、抗菌消臭剤、抗菌紙、農薬及び化粧料にも関する。
【背景技術】
【０００２】
一般的に細菌は高温多湿な環境で繁殖が進み、安全衛生上、住環境上重大な問題を引き起こす場合がある。これらの問題を解決するため従来有機系抗菌剤や無機系抗菌剤を抗菌性付与対象物となる樹脂に配合して細菌からの被害を防止する抗菌性樹脂組成物等の技術が提案されているが、その中では無機系抗菌剤が比較的安全なため最近無機抗菌剤の需要は伸びてきている。
無機系抗菌剤においては、銀が比較的高い抗菌活性と比較的高い安全性を有することから、銀を無機化合物に担持又はイオン交換させた抗菌剤を使用した抗菌性樹脂組成物が多数開示されている。
【０００３】
特許文献１では、ＭＡｌ３（ＳＯ４）２（ＯＨ）６なる式で表されたＢＥＴ法比表面積が３０ｍ２／ｇ以下で、該式中のＭをアルカリ金属又はアンモニウム基とした粒子形状が紡錘状乃至球状を呈するアルカリアルミニウム硫酸塩水酸化物で、コールターカウンター法で測定された体積基準累積粒子径の２５％値の粒子径Ｄ２５（大粒子側）を７５％値の粒子径Ｄ７５（小粒子側）で除した算式で表される粒子径分布のシャープ度Ｒｓ＝Ｄ２５／Ｄ７５が１．４５乃至１．６１の粒子が実施例で示され、さらにその粒子の製造方法及び樹脂配合例が紹介されている。
この特許文献１には抗菌に関する説明が、段落番号００３５になされ、ＭがＡｇ，Ｚｎ、Ｃｕ等の抗菌性発現効果のある元素を含むことが可能であり抗菌性粒子を得ることができるとの極一般的な説明はあるが具体的な説明はない。
【０００４】
そればかりでなく、本発明のように硫酸アルミニウムと１価陽イオンとしてＮａ＋、Ｋ＋及びＮＨ４＋よりなる群から選ばれる少なくとも１種の硫酸塩の混合溶液に、当該１価陽イオンの水酸化物溶液をアルカリ当量比が０．８〜１．０になるように添加して水熱下反応処理させ単分散性のアルミニウム硫酸塩水酸化物粒子を生成した工程の後、該粒子と銀を含む水溶液とを遮光下で接触攪拌して該粒子の陽イオンの一部を銀とイオン交換することによって得られた粒子が、後記抗菌剤の粒子性測定方法で規定されたレーザー回折散乱法粒子径分布のシャープ度Ｄｒが１．８以下のレベルにまで均一に整えられて製造できることへの具体的な説明はなく、特に１．４以下のレベルにまで均一に整えられて製造できること、及び該抗菌剤粒子が完璧なまでに単分散状態で樹脂に分散できること、及びその効果として抗菌性能を向上させること、及び混練押出加工時フィルター通過性を向上させること、及び白色性に優れること等に関する説明はない。
また、特許文献１には該抗菌剤粒子を樹脂に配合した抗菌性樹脂組成物、及び該樹脂組成物から形成された抗菌性樹脂成形品、抗菌性フィルム、抗菌性繊維、抗菌性塗料、抗菌性コーキング材等の抗菌性樹脂製品及び抗カビ剤、抗菌消臭剤、抗菌紙、農薬及び化粧料に関しても具体的な説明はない。
【特許文献１】特開２０００−７３２６号公報
【発明の開示】
【発明が解決しようとする課題】
【０００５】
本発明の目的は前記従来技術の無機系抗菌剤の不十分性を克服するため、銀がアルミニウム硫酸塩水酸化物化合物に特定範囲で含有したことからなる粒子が、抗菌剤の性能として樹脂等の抗菌化対象物に使用した時抗菌性に優れることは勿論のこと、分散性、透明性、白色性にも優れた性質を付与することができる銀含有アルミニウム硫酸塩水酸化物の単分散粒子乃至殆ど単分散に近い粒子である性状を有する抗菌剤を提供することにある。
【０００６】
さらには該抗菌剤において該諸特性が特に優れるように設計された特定粒子性状を有する銀含有アルミニウム硫酸塩水酸化物粒子抗菌剤を提供することである。
さらには該抗菌剤の製造方法を提供することにある。さらにはその抗菌剤を樹脂混練押出機を用いて混練混合する時に樹脂混練押出加工時フィルター通過性、分散性に優れた性質を有する抗菌性樹脂組成物（マスターバッチを含む）を提供することにある。
【０００７】
さらには該樹脂組成物から形成されて抗菌性に優れることは勿論のこと、分散性、透明性、白色性に優れた抗菌性樹脂成形品、抗菌性フィルム、抗菌性繊維、抗菌性不織布、抗菌性塗料、抗菌性コーキング材等の抗菌性樹脂製品を提供することにある。
その中でも特に重要な課題は、抗菌性樹脂製品を得るための前段として通常最も良く実施される技術、すなわち一旦樹脂と抗菌剤とを樹脂混練押出機を用いてマスターバッチ（ＭＢ）を製造する時に樹脂混練押出加工時フィルター通過性（押出機圧力）が悪くなって機械を長時間運転できずフィルターを短時間で交換しなければならなかった問題を解決し従来技術の欠点を克服することである。
この問題を解決し機械をより長時間運転できれば、フィルター交換に伴う資源、エネルギー、労力、時間が節減でき、その分低コストで抗菌性樹脂組成物、及び抗菌性樹脂製品が社会に提供でき工業的な価値が大となる。
【０００８】
本発明のさらに他の目的は、前記した抗菌性樹脂製品の他に、抗菌剤の特性を利用した別の製品を提供することにある。すなわち、抗カビ剤、抗菌消臭剤、抗菌紙、農薬または化粧料を提供することにある。
本発明者らは、前記課題の解決のため鋭意研究を進めた結果、下記に記載した粒子形状が球状、円板状または直方体状で均一に揃っておりかつ粒子径分布幅が狭い抗菌剤粒子を得ることが出来、本発明に到達した。
【課題を解決するための手段】
【０００９】
本発明は、（下記式（１）で表される銀含有アルミニウム硫酸塩水酸化物粒子抗菌剤である。
［ＡｇａＢ１＋ｂ−ａ］ｂ［Ｍ３−ｃＡｌｃ］（ＳＯ４）ｙ（ＯＨ）ｚ・ｐＨ２Ｏ      式（１）
ただし式（１）中，ａ，ｂ，ｃ，ｙ，ｚ及びｐは、それぞれ０．００００１≦ａ＜０．５、０．８≦ｂ≦１．３５、２．９≦ｃ＜３、１．７＜ｙ＜２．５、４＜ｚ＜７及び０≦ｐ≦５を満足し、Ｂ１＋はＮａ＋、ＮＨ４＋及びＨ３Ｏ＋よりなる群から選ばれた少なくとも１種の１価陽イオンであり、ＭはＴｉである。
【発明の効果】
【００１４】
本発明の銀含有アルミニウム硫酸塩水酸化物粒子からなる抗菌剤を樹脂に使用すれば抗菌性が優れているのみならず、分散性、透明性、白色性、混練押出加工時フィルター通過性の全ての性質に優れた抗菌性樹脂組成物、及び該樹脂組成物から形成された抗菌樹脂成形品、抗菌性フィルム、抗菌性繊維、抗菌性不織布、抗菌性塗料、抗菌性コーキング材等の抗菌性樹脂製品を提供することが可能となった。
さらに前記粒子は、その抗菌性を利用して、成形品以外にも抗カビ剤、抗菌消臭剤、農薬および化粧料としても有利に利用しうることを見出した。
無論該抗菌剤、及び該抗菌剤の製造方法が提供できるようになった。
なかでも本発明の大きな成果は最終的な抗菌性樹脂製品（成形品、フィルム等）を得るための前段として通常最も多く実施される技術、すなわち一旦樹脂と抗菌剤とを樹脂混練押出機を用いてマスターバッチ（ＭＢ）を製造する時に樹脂混練押出加工時フィルター通過性（押出機圧力）が悪くなって機械を長時間運転できずフィルターを短時間で交換しなければならなかった問題をも解決したことである。
【発明を実施するための最良の形態】
【００１５】
本発明による該抗菌剤の粒子形状は図１〜図６のＳＥＭ写真に示すように、球状、円板状、または直方体状であって形状が揃っており、粒子同士の凝集がなく樹脂への分散性が抜群であり、さらに樹脂に配合した時も該抗菌剤の樹脂中での凝集も全くあるいはほとんどない（分散性が抜群である）ことが特徴であり、該抗菌剤を樹脂に配合した樹脂製品において銀の含有量が極めて少量でも抗菌性を発揮する要因の１つだと考えられ、この特徴のみでも従来技術では到底達成できなかった予想外の高抗菌活性を発揮するものである。
また、アルミニウム硫酸塩水酸化物粒子の形状として円板状または直方体状で揃っているものは本発明者らが知る限り新規である。
粒子の形状を特定する尺度の一つに、粉体工業分野において従来から用いられてきたＷａｄｅｌｌの円形度及び球形度がある。
Ｗａｄｅｌｌの球形度ｓは、
ｓ＝（粒子と等体積の球の表面積）／（粒子の表面積）
で定義され、ｓが１に近い程真球に近い。
Ｗａｄｅｌｌの円形度ｃは
ｃ＝（粒子の投影面積と等面積の周長）／（粒子の投影面の周長）
で定義され、ｃが１に近い程真円に近い。
【００１６】
本発明において粒子の形状が球状であるとは、図１、図２、図３および図５のＳＥＭ写真に示すようなボール様の形状であれば良く、前記のＷａｄｅｌｌの球形度ｓが０．９５≦ｓ≦１であることが好ましい。
本発明において粒子の形状が直方体状であるとは、図６のＳＥＭ写真に示すような六面体又は正六面体に類似する形状であれば良く、前記のＷａｄｅｌｌの球形度ｓが０．５≦ｓ≦０．８であることが好ましい。
本発明において粒子の形状が円板状とは、扁平な円柱様の形状で、上面又は下面方向から見た粒子の投影像に関して、前記のＷａｄｅｌｌの円形度ｃが、０．９５≦ｃ≦１の円形であって、厚さ／（円の直径）の比率ｄが０．０５≦ｄ≦０．６であるような形状か好ましい。このような円板状の形状を有する粒子は図４のＳＥＭ写真に示す。
【００１７】
次に本発明における前記式（１）で表わされる銀含有アルミニウム硫酸塩水酸化物粒子についてさらに詳細に説明する。
式（１）中のａは銀の該抗菌剤粒子へのイオン交換量を示し、ａの数値が高ければそれだけ銀が該抗菌剤粒子にイオン交換していることを示し抗菌性が向上するが、あまり高くなりすぎるとイオン交換体から銀が溶出し酸化銀になる恐れがあり該抗菌剤が配合された樹脂成形品等の色が暗褐色を呈することにもなるし、経済的でもないし、さらにａは０．５以上イオン交換しにくい。
一方ａの数値が低過ぎる場合はそれだけ銀が該抗菌剤粒子へのイオン交換量が少ないことを示し抗菌性が発現しないので、抗菌性発現力と色の問題を適度にバランスするためａは一定範囲に限定する必要がある。
かかる意味において式（１）中のａは０．００００１〜０．５、好ましくは０．００００１〜０．３５、さらに好ましくは０．００１〜０．３の範囲が本発明では樹脂へ配合され使用されることが適している。
【００１８】
なお、本発明において、銀含有アルミニウム硫酸塩水酸化物粒子の含有という言葉は該粒子を粉末Ｘ線回折法で測定した時、式（１）以外の化合物のピークが現れない程度に式（１）以外の化合物の混入量が少ない物であることを意味しており、例えば酸化銀のような若干の銀化合物が該粒子に担持された形態をも含んでいる場合が考えられる。
ただし該粒子は銀がイオン交換した固溶体のみからなるものが着色は少なくなっていると考えられ、そういう意味では前記の銀化合物担持体を含んだ物よりは完全な銀イオン交換体（固溶体）の方が好ましい。
式（１）中のＢ１＋としては銀イオンとイオン半径が比較的近く広い範囲で強くイオン交換体を形成することができるということ、さらに安全性、及び経済性を考慮すると、Ｂ１＋としてはＮａ＋，ＮＨ４＋及びＨ３Ｏ＋よりなる群から選ばれた少なくとも１価の陽イオンが好ましい。
【００１９】
一方、本発明の抗菌剤を樹脂に配合した時に樹脂製品の白色度の低下（樹脂製品の成形直後の白色から光による作用で時間とともに暗褐色乃至褐色への変色すること）を招き難くするためにはＢ１＋としてはＫ＋を用いないことが好ましい。
ただしこの変色は蛍光増白剤を樹脂中に０．０００００１％〜０．１％添加することにより防止できる程度のものである。Ｋ＋を多く用いる場合は蛍光増白剤を用いないと変色防止は困難である。そうすることによって本発明では変色がないあるいは少ない樹脂製品を得ることができる。
【００２０】
該蛍光増白剤としてはベンゾヘキサゾール系の２，５−チオフェンジイル（５−ｔｅｒｔ−ブチル−１，３−ベンゾヘキサゾール、４，４’−ビス（ベンゾヘキサゾール−２−イル）スチルベン、ピラゾリン系、カーマリン系のものが例示できるが、ＦＤＡ（米国Ｆｏｏｄ  ＆  Ｄｒａｇ  Ａｄｍｉｎｉｓｔｒａｔｉｏｎ）やポリオレフィン等衛生協議会に登録されているものを用いることが好ましい。かかる蛍光増白剤としてはベンゾヘキサゾール系の蛍光増白剤  ２，５−チオフェンジイル（５−ｔｅｒｔ−ブチル−１，３−ベンゾヘキサゾール）が例示できる。
【００２１】
式（１）中のｂは０．８〜１．３５、好ましくは０．９〜１．２５であれば本発明の該抗菌剤粒子を形成し易い。また式（１）中のｙは１．７＜ｙ＜２．５、好ましくは１．９＜ｙ＜２．４であれば本発明の該抗菌剤粒子を形成し易く、ｚは４＜ｚ＜７、好ましくは５＜ｚ＜６．５であれば本発明の該抗菌剤粒子を形成し易い。
さらに式（１）中のｐは結晶水の量を示し、通常ｐは０≦ｐ≦５の範囲である。
このｐを限りなく０に近づける、あるいは０にするためには３５０℃以下の追加の乾燥処理、あるいは焼成処理すれば良い。焼成処理は６００℃以下が好ましい。焼成温度が５００℃以上、さらに５５０℃以上、特に６００℃以上の温度であると、下記式で表される水溶性のアルミニウム硫酸塩が一部生成する恐れがあり、またそれを添加した樹脂製品は耐水性が低下する恐れがある。ただし添加量が少ない場合には特に耐水性に問題はない。
［ＡｇａＢ１＋ｂ−ａ］ｂ［Ｍ３−ｃＡｌｃ］（ＳＯ４）ｙ
焼成温度が５００℃以下、特に４５０℃以下であれば該式で表される水溶性のアルミニウム硫酸塩は生成せず、これを樹脂製品に使用しても耐水性は低下せず何ら問題ない。また、本発明の抗菌剤粒子は６００℃以上の温度で焼成すると本発明の該抗菌剤粒子の粒子形状が維持できない恐れもある。
かかる耐水性及び形状維持の観点から本発明の抗菌剤粒子の焼成温度は３５０℃〜６００℃、好ましくは３５０℃〜５５０℃、さらに好ましくは３５０℃〜５００℃、最も好ましくは３５０℃〜４５０℃である。
【００２２】
乾燥処理又は焼成処理は窒素雰囲気下で実施することは、該抗菌剤粒子及び該抗菌剤粒子が配合された樹脂製品の着色防止の点で好ましいことである。乾燥処理は真空乾燥で実施しても着色防止の点で好ましい。樹脂加工の際、ｐが０でなくても問題にならない場合、例えば該抗菌剤の配合量が非常に少ない場合あるいは樹脂加工時の水分が特に問題にならない樹脂の場合は、０≦ｐ≦５、好ましくは０≦ｐ＜３のものを樹脂に配合して樹脂組成物を製造することができる。
逆に、そのｐが０又は０に近づけたものでないと問題になる場合は追加乾燥処理又は焼成処理を加えることによりｐ＝０又は０に限りなく近づけたものを使用すれば良い。
例えばＰＥＴ，ＰＢＴのようなポリエステル系樹脂、ポリアミド系樹脂、ポリウレタン系樹脂、ポリカーボネート樹脂、ポリアセタール樹脂等の樹脂では前記の条件で追加乾燥処理、あるいは焼成処理されたｐ（水分量）を０又は限りなく０に近づける配慮をした該抗菌剤を使用することは推奨できることである。
【００２３】
次に本発明の抗菌剤粒子の形状、粒子径、粒度分布、ＢＥＴ比表面積及び屈折率などの物理的性状の特性について説明する。
本発明の抗菌剤粒子は、球状、円板状または直方体状であって、いずれかの形状に揃っている点に特徴を有している。このうち、円板状または直方体状のものは従来全く知られていない。
さらに該抗菌剤はレーザー回折散乱法で測定された体積基準累積粒子径の７５％値の粒子径Ｄ７５（大粒子側）を２５％値の粒子径Ｄ２５（微粒子側）で除した算式で表わされる粒子径分のシャープ度Ｄｒ（Ｄ７５／Ｄ２５）が１．０≦Ｄｒ≦１．８、好ましくは１．０≦Ｄｒ≦１．４、さらに好ましくは１．０１≦Ｄｒ≦１．３、最も好ましくは１．０１≦Ｄｒ≦１．２である。このシャープ度Ｄｒが小さいことにより樹脂への分散性という点において凝集がなく完全分散することができ、それが抗菌効果を高める要素であると考えられるが、さらには樹脂のフィルター（スクリーンメッシュ）を使用した混練押出加工等の際に、該抗菌剤のフィルターへの目詰まりがなくなるあるいは少なくなるという利点もある。
【００２４】
本発明の該抗菌剤配合抗菌性樹脂製品に高い抗菌性を付与する目的においては該抗菌剤の平均二次粒子が小さい程適している。かかる意味において該抗菌剤の平均２次粒子径は０．１μｍ〜１２μｍ、好ましくは０．１〜５μｍ、さらに好ましくは０．３μｍ〜２μｍの範囲が有利であるが、その時も前記の該抗菌剤のフィルターへの目詰まりを少なくするということに配慮すると１５μｍ以上の粒子が０．１％以下、好ましくは０．０１％以下、さらに好ましくは０％にすることは推奨できることである。
ただし該抗菌剤の平均二次粒子径が０．１μｍ以下のものは製造し難く、１２μｍ以上のものは樹脂に配合しても樹脂組成物等の抗菌性があまり高くならない恐れがある。
【００２５】
本発明における抗菌剤粒子のＢＥＴ法比表面積は０．１〜２５０ｍ２／ｇの物が用いられる。樹脂組成物に高い抗菌性を付与するためにはＢＥＴ法比表面積の高い物が有利ではあるが、ＢＥＴ法比表面積のあまり高い物は一方では樹脂に充填し難い問題が生ずる恐れがあり、一方ＢＥＴ法比表面積が低すぎると樹脂組成物に十分な抗菌性を付与できない恐れがある。かかる意味においてＢＥＴ法比表面積は０．１〜２５０ｍ２／ｇ、好ましくは１〜２５０ｍ２／gさらに好ましくは３〜１００ｍ２／ｇ、最も好ましくは３０〜１００ｍ２／ｇである。
【００２６】
本発明の抗菌剤粒子の屈折率は約１．４８〜約１．５６であり多くの樹脂と屈折率が重複あるいは接近していため、樹脂にかなり高濃度に本発明の抗菌剤を配合しても透明性をあまり損なわないが、さらに透明性を高度に維持するためには該抗菌剤の配合量は２０重量部以下、さらには１０重量部以下最も好ましくは２重量部以下にすることは好ましいことである。
【００２７】
本発明によれば前記該抗菌剤粒子を樹脂１００重量部に対し０．００１〜１０重量部、好ましくは０．０１重量部〜２重量部配合することにより抗菌性、分散性、透明性、白色性に優れた抗菌性樹脂組成物及びそれから形成される樹脂製品を提供することができる。
この抗菌剤粒子の配合量が０．００１重量部以下であると充分な抗菌性を発揮できない恐れがあり、３００重量部以上配合することは銀の含有量にもよるが不経済となり、透明性も低下する恐れがある。
本発明の、該抗菌剤粒子が配合された抗菌性樹脂製品は元々高い耐酸性を有しているが、さらに高い耐酸性を樹脂製品に付与する目的、あるいは変色防止の目的においては、本発明の該抗菌剤粒子の表面を、ケイ素化合物、リン化合物、ホウ素化合物、アルミニュウム化合物，ジルコニウム化合物、チタン化合物、亜鉛化合物、錫化合物の群から選ばれた少なくとも１種の耐酸性改質剤で被覆してさらに耐酸性を向上することができる。
【００２８】
耐酸性改質剤を例示するとケイ素化合物としてはメタケイ酸ナトリウム、オルトケイ酸ナトリウム、メタケイ酸カリウム、オルトケイ酸カリウム、水ガラス、ケイ酸、シリコーンオイル、ホウ素化合物としては四ホウ酸ナトリウム、メタホウ酸ナトリウム、四ホウ酸カリウム、メタホウ酸カリウム、ホウ酸、アルミニュウム化合物としてはオルトアルミン酸ナトリウム、メタアルミン酸ナトリウム、オルトアルミン酸カリウム、メタアルミン酸カリウム、塩化アルミニュウム、硝酸アルミニュウム、硫酸アルミニュウム、リン酸アルミニュウム、リン化合物としてはリン酸カリウム、リン酸ナトリウム、リン酸、ジルコニウム化合物としてはリン酸ジルコニウム、ジルコン酸ナトリウム、ジルコン酸カリウム、ジルコン酸、チタン化合物としては塩化チタン、チタン酸ナトリウム、チタン酸カリウム、チタン酸、亜鉛化合物としては塩化亜鉛、硝酸亜鉛、炭酸亜鉛、硫酸亜鉛、亜鉛酸塩、錫化合物としては錫酸ソーダ、錫酸カリウム等の改質剤を一例として挙げることができる。
【００２９】
本発明の該抗菌剤粒子は元々樹脂への分散性は抜群に優れているが、さらに分散性を向上させる目的、あるいは樹脂製品の変色防止の目的、あるいは本発明の該抗菌剤粒子が樹脂に比較的多量に配合された時の機械的強度の低下を抑制する目的においては、本発明の該抗菌剤粒子の表面を、高級脂肪酸類、シラン系カップリング剤、アルミネート系カップリング剤、アルコールリン酸エステル類、界面活性剤類等の群から選ばれた少なくとも１種で表面処理することもできる。
【００３０】
かかる表面処理剤としては、ステアリン酸、オレイン酸、エルカ酸、パルミチン酸、ラウリン酸、ベヘニン酸等の高級脂肪酸類及びその塩類、ポリエチレンエーテルの硫酸エステル塩、アミド結合硫酸エステル塩、エステル結合硫酸エステル塩、エステル結合スルホネート、アミド結合スルホン酸塩、エーテル結合スルホン酸塩、エーテル結合アルキルアリルスルホン酸塩、アミド結合アルキルアリルスルホン酸塩等の界面活性剤類、ステアリルアルコール、オレイルアルコール等の高級アルコールの硫酸エステル塩、オルトリン酸とステアリルアルコール又はオレイルアルコールなどのモノ又はジエステル又は両者の混合物であって、その酸型又はアルカリ金属塩又はアミン等の燐酸エステル類、ビニルエトキシシラン、ビニル−トリル（２−メトキシ−エトキシ）シラン、ガンマ−メタクリロキシプロピルトリメトキシシラン、ガンマ−アミノプロピルトリメトキシシラン、Ｎ−フェニル−ガンマ−アミノプロピルトリメトキシシラン、Ｎ−ベータ（アミノエチル）ガンマ−アミノプロピルトリメトキシシラン、Ｎ−ベータ（アミノエチル）ガンマ−アミノプロピルトリエトキシシラン、Ｎ−フェニル−ガンマ−アミノプロピルトリエトキシシラン、ベータ（３，４−エポキシシクロヘキシル）エチルトリメトキシシラン、ガンマ−メルカプトプロピルとりメトキシシラン等のシランカップリング剤類、イソプロピルトリイソステアロイルチタネート、イソプロピルトリ（アミノエチル）チタネート、イソプロピルトリデシルベンゼンスルホニルチタネート等のチタネートカップリング剤類、アセトアルコキシアルミニュウムジイソプロピレート等のアルミネートカップリング剤を例示できる。
【００３１】
本発明の該抗菌剤粒子の製造方法としては、本発明者らの一部が先に提案した特願２００５−１１１７３３号（平成１７年４月８日出願）明細書に記載した方法に従って、先ず形状が球状又は円板状又は直方体状で且つ粒子径均一性を有する下記一般式（２）で表されるアルミニウム硫酸塩水酸化物粒子を製造しておき、その粒子の１価陽イオンの一部をイオン交換法により銀とイオン交換し、式（1）で表される本発明の銀含有アルミニウム硫酸塩水酸化物粒子を製造する方法が例示できる。
形状が球状又は円板状の式（２）ものについては基本的には前記提案の方法で製造できる。
［Ｂ１＋］ｂ［Ｍ３−ｃＡｌｃ］（ＳＯ４）ｙ（ＯＨ）ｚ・ｐＨ２Ｏ          式（２）
ただし式（２）中，ｂ，ｃ，ｙ，ｚ，ｐは０．８≦ｂ≦１．３５、２．５≦ｃ＜３、１．７＜ｙ＜２．５、４＜ｚ＜７，０≦ｐ≦５、Ｂ１＋はＮａ＋、ＮＨ４＋及びＨ３Ｏ＋よりなる群から選ばれた少なくとも１種の１価陽イオン、ＭはＴｉである。
【００３２】
本発明の球状及び円板状の抗菌剤粒子を得るためには先ず下記４つの要件、すなわち下記化学反応式（４）において（１）アルカリ当量比（＝１価陽イオンの水酸化物／硫酸アルミニウム）、（２）球状の場合（１価陽イオンの硫酸塩）／（硫酸アルミニウム）なるモル比、円板状の場合（１価陽イオンの硫酸塩）／（硫酸アルミニウム＋亜鉛化合物）なるモル比、（３）水熱処理温度、（４）水熱処理時間を一定範囲で制御することが望まれる。
それらの要件が一定範囲で制御されていない従来公知の方法は、例えば下記化学反応式（３）で示される、硫酸アルミニウムＡｌ２（ＳＯ４）３と硫酸ナトリウムＮａ２ＳＯ４の溶液を混合攪拌して得られた反応物を水熱処理する方法が挙げられるが、この方法で得られるアルミニウム硫酸塩水酸化物粒子の形状は凝集塊状で粒子径の均一性は全く認められない。
【００３３】
（ａ）球状粒子の製造
ところが実に驚くべきことに、この方法において水酸化ナトリウムを一定範囲で添加した下記化学反応式（４）の中でアルカリ当量比（＝［ＮａＯＨ］／［Ａｌ２（ＳＯ４）３］＝４）に対して、実際の比の値が３．２〜４．０になるような範囲、すなわちアルカリ当量比が０．７８〜１．２になる範囲で添加し、しかも尚且つ前記（２）、（３）、（４）の必須要件を一定範囲で満足するように製造したアルミニウム硫酸塩水酸化物粒子は、粒子径均一性の尺度であるＤ７５／Ｄ２５が１．０〜１．４となり、且つ粒子形状が球状を呈するものとなり全く予想外の結果であった。
【００３４】
【化１】
0005182912.tif 000002
【００３５】
本発明の球状のアルミニウム硫酸塩水酸化物粒子の製造を目的とした場合、係る前記アルカリ当量比については、アルミニウムの硫酸塩Ａｌ３＋２（ＳＯ４）３と亜鉛化合物と一価陽イオンの硫酸塩Ｂ１＋２ＳＯ４の混合溶液に、該一価陽イオンを含む水酸化アルカリＢ１＋ＯＨの水溶液を添加し、水熱反応させるアルミニウム硫酸塩水酸化物粒子の上記化学反応式（４）の方法において、添加する前記水酸化アルカリの量を、アルカリ当量比が０．６０≦アルカリ当量比≦１．０、好ましくは０．７≦アルカリ当量比≦０．９０、さらに好ましくは０．７５≦アルカリ当量比≦０．９０の範囲とすることが望ましいことも見出された。
【００３６】
アルカリ当量比が０．６より低いと、本発明の球状で粒子径均一性に優れたアルミニウム硫酸塩水酸化物粒子が得られない恐れがある。逆に１．１より高いと、特に１．２より高いと球状で粒子径均一性に優れたアルミニウム硫酸塩水酸化物粒子が得られない恐れがあるばかりでなく、さらにアルミニウム硫酸塩水酸化物粒子に水酸化アルミニウムの結晶形態の１種であるベーマイトが混入する恐れがある。
また前記（１価陽イオンの硫酸塩）／（硫酸アルミニウム）なるモル比については０．３〜３．０、好ましくは０．６〜２．５、最も好ましくは０．６〜２．０の範囲が望ましい。該モル比が０．３より低い場合、あるいは逆に３．０より高い場合には粒子径均一性に優れ、且つ微粒子の本発明の球状アルミニウム硫酸塩水酸化物粒子が製造できない恐れがある。
【００３７】
また、本発明者等は上記化学反応式（４）の方法において、硫酸ナトリウムを硫酸カリウムＫ２ＳＯ４、硫酸アンモニウム等の１価陽イオンの硫酸塩に、水酸化ナトリウムを水酸化カリウム、アンモニア水等の１価陽イオン水酸化物に置き換えて添加することによっても、同様に粒子形状が球状でしかも粒子径均一性に優れたアルミニウム硫酸塩水酸化物粒子を製造できることも見出した。
また、本発明者等は上記化学反応式（４）の方法において、硫酸アルミニウムと１価陽イオン水溶液の混合溶液にさらにチタン化合物、好ましくは硫酸チタンを添加することによって、Ａｌのモル数の１／１０以下をＴｉで置き換えられた粒子径均一性に優れた球状のアルミニウム硫酸塩水酸化物粒子を製造できることも見出した。
【００３８】
（ｂ）円板状粒子の製造
本発明者等は上記化学反応式（４）の方法において、硫酸アルミニウムと１価陽イオン水溶液の混合溶液にさらに一定範囲で亜鉛化合物、好ましくは酸化亜鉛、硫酸亜鉛を硫酸アルミニウムのモル数の  ３／４〜１／５、好ましくは３／１０〜１／５を添加することによって、式（２）のＡｌのモル数ｃの１／６以下をＺｎで置き換えたことからなる粒子径が均一な、即ちD７５／D２５が１．０〜１．８となり、且つ粒子形状が円板状のアルミニウム硫酸塩水酸化物粒子を製造できることも見出した。
このアルミニウム硫酸塩水酸化物粒子は上記式（２）によって表されるが、ｃが２．５≦ｃ＜３、好ましくは２．５≦ｃ≦２．９９、さらに好ましくは２．６１≦ｃ≦２．９であれば、形状が円板状で、しかも微粒子で且つ粒子径均一性に優れた本発明のアルミニウム硫酸塩水酸化物粒子であることも見出された。
【００３９】
本発明の円板状のアルミニウム硫酸塩水酸化物粒子の製造を目的とした場合、係る前記アルカリ当量比については、アルミニウムの硫酸塩Ａｌ３＋２（ＳＯ４）３と亜鉛化合物と一価陽イオンの硫酸塩  Ｂ１＋２ＳＯ４の混合溶液に、該一価陽イオンを含む水酸化アルカリＢ１＋ＯＨ  の水溶液を添加し、水熱反応させるアルミニウム硫酸塩水酸化物粒子の上記化学反応式（４）の方法において、添加する前記水酸化アルカリの量を、アルカリ当量比が０．６０≦アルカリ当量比≦１．０、好ましくは０．７０≦アルカリ当量比≦０．９０、さらに好ましくは０．７５≦アルカリ当量比≦０．９の範囲とすることが有利であることも見出された。
円板状粒子の場合、前記のアルカリ当量比が０．６より低いと、円板状で粒子径均一性に優れたアルミニウム硫酸塩水酸化物粒子が得られない恐れがあり、また逆に１．０より高いと、粒子径均一性に優れたアルミニウム硫酸塩水酸化物粒子が製造できない恐れがある。
【００４０】
また前記水熱処理の温度は球状の場合、円板状の場合にかかわらず、アルカリ当量比が０．７８〜０．９の場合は９０℃〜２５０℃、好ましくは１００〜２５０℃が好ましく、さらに好ましくは１２０℃〜２５０℃、もっとも好ましくは１５０℃〜２００℃である。１００℃以下、特に９０℃以下の場合粒子径均一性に優れた本発明のアルミニウム硫酸塩水酸化物粒子が製造できない恐れがある。２５０℃以上であっても特に粒子径均一性を高める効果もなくまた経済的でもない。アルカリ当量比が０．９〜１．１の場合の水熱処理温度は１１０〜２５０℃、好ましくは１５０℃〜２５０℃、さらに好ましくは１５０℃〜２００℃である。１１０℃以下の場合粒子径均一性に優れた本発明のアルミニウム硫酸塩水酸化物粒子が製造できない恐れがある。２５０℃以上であっても特に粒子径均一性を高める効果もなくまた経済的でもない。
【００４１】
また前記水熱処理時間はアルカリ当量比が０．７８〜０．９の場合は０．３時間〜３０時間、好ましくは１〜２０時間、さらに好ましくは１．５〜６時間であり、アルカリ当量比が０．９〜１．１の場合は０．５時間〜３０時間、好ましくは１〜２０時間、さらに好ましくは１．５〜６時間である。
水熱処理時間が０．３時間あるいは０．５時間以下であると粒子径均一性に優れた本発明のアルミニウム硫酸塩水酸化物粒子が製造できない恐れがある。３０時間以上であっても特に粒子径均一性を高める効果もなくまた経済的でもない。
このように本発明者等は本発明の球状又は円柱状で粒子径均一性を有する抗菌剤粒子を製造するためには先ず下記４つの要件、すなわち上記化学反応式（４）において（１）アルカリ当量比（＝１価陽イオンの水酸化物／硫酸アルミニウム）、（２）球状の場合（１価陽イオンの硫酸塩）／（硫酸アルミニウム）なるモル比、円板状の場合（１価陽イオンの硫酸塩）／（硫酸アルミニウム＋酸化亜鉛）なるモル比、（３）水熱処理温度、及び（４）水熱処理時間を一定範囲で制御することが望ましいことを確認した。
【００４２】
（ｃ）直方体状粒子の製造
さらに、本発明者等は粒子径均一性に優れた直方体状の抗菌剤粒子の製造方法も見出した。
直方体状粒子は前記の球状及び円板状粒子の製造方法とは異なり、硫酸アルミニウム水溶液と水酸化アルミニウム懸濁液を混合攪拌した反応物を１００℃〜２５０℃、好ましくは１２０℃〜２００℃で、０．５時間以上、好ましくは０．５〜３０時間、好ましくは２〜２０時間水熱処理すれば直方体状で水素型、化学式（Ｈ３Ｏ）Ａｌ３（ＳＯ４）２（ＯＨ）６で表されるアルミニウム硫酸塩水酸化物粒子を得ることができ、その後の処理過程は前記の方法で１価陽イオンを銀とイオン交換すれば本発明の抗菌剤粒子を製品することができる。
用いる水酸化アルミニウムとしては、無定形の水酸化アルミニウムが形状を直方体状にする効果及び粒子径を均一にする効果が高いため好ましい。無定形の水酸化アルミニウムとしては、協和化学工業（株）製乾燥水酸化アルミニウムゲルＳ−１００，同ＦＭが例示できる。
この方法において微粒子化と粒子径均一性を向上させるためには、硫酸アルミニウム水溶液と水酸化アルミニウム懸濁液を混合攪拌した反応物を直ちに水熱処理するよりは、反応後ある程度時間が経過したもの、例えば１時間以上、好ましくは１〜３００時間、さらに好ましくは５〜２００時間静置したもの又は攪拌したものを水熱処理すると微粒子で粒子径均一性を有するアルミニウム硫酸塩水酸化物粒子が得られる。
【００４３】
以上説明した球状、円板状及び直方体状のアルミニウム硫酸塩水酸化物粒子は、上記に説明したように一般式（２）で表わすことができる。
［Ｂ１＋］ｂ［Ｍ３−ｃＡｌｃ］（ＳＯ４）ｙ（ＯＨ）ｚ・pＨ２Ｏ      式（２）
これら球状、円板状及び直方体状の粒子は１価陽イオンと銀イオンとをイオン交換すれば式（１）で表される本発明の銀含有アルミニウム硫塩水酸化物粒子が得られる。
すなわち、本発明者らは前記知見に基いて研究を発展させた結果、このように銀を含まない式(４)で表されるアルミニウム硫酸塩水酸化物粒子を先ず合成しておき、然る後そのアルミニウム硫酸塩水酸化物粒子を水等の懸濁液中において、例えば硝酸銀、硫酸銀のような銀を含有する溶液と接触攪拌すれば、銀がアルミニウム硫酸塩水酸化物粒子にイオン交換した式（１）で表される本発明の微粒子でありかつ粒径均一性を有し且つ前記の特定粒子形状を有する該抗菌剤粒子が製造できることを見出した。
【００４４】
この際イオン交換反応処理の温度は０℃〜１００℃、好ましくは１０℃〜８０℃、最も好ましくは２０℃〜８０℃、処理時間は０．１時間〜３０時間遮光下で実施することが好ましい。イオン交換する時の処理温度が低かったり、処理時間が短かったりすると銀のイオン交換量が少なくなる恐れがある。一方イオン交換する時の処理温度が高過ぎたり、処理時間が長過ぎたり、遮光下でイオン交換しなかったりするとイオン交換処理物が褐色に着色する傾向がある。イオン交換反応処理での攪拌の方法は振動及び回転等の方法が例示できる。
イオン交換した後に、濾過・水洗・表面処理・乾燥・粉砕等の操作を必要に応じ実施し回収すれば式（１）で表される抗菌剤を得ることができる。その際、濾過はフィルター通過法で実施が困難な場合はデカンテーション法、遠心分離法で実施しても良いし、本発明の目的に反しない範囲で凝集剤を使用しても良い。凝集剤としては、ポリアクリルアミドのような高分子凝集剤が例示できる。高分子凝集剤の添加量は０．２％以下が好ましい。０．２％以下であれば本発明の単分散粒子に影響はなく、また濾過作業が改善される。
一方、粉砕処理に関しては、ＳＥＭ写真からも理解できるように強い力で実施する必要はなく弱い力で簡単に処理しても凝集のない単分散又は単分散に近い性状を有する銀含有アルミニウム硫酸塩水酸化物粒子が得られるという点にも本発明の特長がある。
【００４５】
本発明の銀含有アルミニウム硫酸塩水酸化物粒子が実際に製造できているかどうかは粉末Ｘ線回折法により同定することができる。
銀が該粒子にイオン交換していればその回折パターンは銀がイオン交換する前の該粒子と同じ回折パターンとなるので化学分析値と照合してＸ線回折の回折パターンを精査すれば良い。もし銀の一部が該粒子にイオン交換せずに、酸化銀のような不純物で共存する製造物を樹脂に配合すると樹脂製品の色は暗褐色を呈し本発明の重要な目的の一つである白色の樹脂製品を得ることから逸脱するので好ましくない。
【００４６】
本発明においては、式（１）中の（ＳＯ４）ｙはｙモルの１／５以下を他の無機酸イオンで置き換えることもでき、置き換える量が特に1／１０以下であれば本発明の粒子形状や粒子径均一性が何の問題もなく維持でき本発明の目的が達成される。この他の該無機酸イオンとしてはＳＯ３２−、ＰＯ４３−、ＨＰＯ３２−、ＣＯ３２−、ＮＯ３−、ＳｉＯ４４−またはＢＯ３３−等が例示できる。式（１）の該抗菌剤の（ＳＯ４）ｙの一部を他の無機酸イオンで置き換える方法としては、式（２）なる化合物を含む懸濁液中に該無機酸イオンを含む化合物を添加して溶媒中でイオン交換した物に、さらに前記の方法で銀とイオン交換する方法が例示できる。
式（１）の抗菌剤の一部をこのように無機酸イオンで置き換えられた該粒子はさらに式（１）の該抗菌剤粒子同様乾燥処理、焼成処理、表面処理、耐酸性被覆処理等をした抗菌剤として利用することもできるし、樹脂に配合して抗菌性樹脂製品を得ることもできる。
【００４７】
本発明においては、式（１）なる該抗菌剤の（ＯＨ）ｚは（ＯＨ）ｚの一部がＣｌ−で置き換わって含有されている場合もあるが、含有量は着色防止という意味で該抗菌剤中０．１モル以下、好ましくは０．０１モル以下、最も好ましくは０．００１モル以下である。
なお、本発明の銀含有アルミニウム硫酸塩水酸化物粒子を製造する際、工業的に食品衛生法厚生省告示第２０号で規定された、鉛、カドミュム等の重金属含有量が少なく、さらには樹脂製品の熱劣化防止（耐熱劣化性の向上）及び着色防止という意味で鉄、マンガン、クロム、銅、ニッケル等の重金属含有量を１％以下、好ましくは０．１％以下、さらに好ましくは０．０１重量％以下、最も好ましくは０．００１％以下の高純度の該抗菌剤粒子を得る場合には、先ず原料面で高純度の物を選択すること、さらには化学操作装置の材質面において特に腐食が起き易い水熱処理工程等では装置材料の溶出によって鉄、マンガン、クロム、銅、ニッケル等の重金属化合物が固溶体及び又は夾雑物として本発明の該抗菌剤粒子に混入しないように配慮された耐腐食性に優れたハステロイ鋼、ステンレスＳＵＳ−３１６鋼等を選択することは好ましいことである。
【００４８】
次に本発明者等は該抗菌剤粒子を樹脂に配合しその樹脂組成物の研究を進めてみると、その樹脂組成物は抗菌性に優れていることは勿論のこと、実に驚くべきことに樹脂混練押出加工時フィルター通過性が従来技術に比べ格段に優れていることを見出し、しかも尚且つ分散性、透明性、白色性に優れたものであることも発見し、最終的な本発明の目的である抗菌性樹脂組成物及びそれからの抗菌性樹脂成品を得ることにも成功した。
本発明の抗菌化の対象樹脂としては特に限定されるものではなく合成樹脂・ゴム、天然樹脂・ゴム等を原料としそれを加工して通常成形品、繊維、不織布、塗料、コーキング材、フィルム等樹脂製品として使用されるものであれば良く、以下にその一部を例示する。
【００４９】
熱可塑性樹脂としては、ポリプロピレン、エチレンプロピレン共重合体、高密度ポリエチレン、低密度ポリエチレン、超高分子量ポリエチレン、直鎖状低密度ポリエチレン、ポリブテン、ポリ・４メチルペンテン−１等の如きＣ２〜Ｃ１２のオレフィン（αオレフィン）の重合体もしくは共重合体、これらのオレフィンとジエンとの共重合体、エチレン酢酸ビニル共重合体、エチレン・アクリレート共重合体、ＴＰＯ（熱可塑性ポリオレフィン）樹脂等のポリオレフィン系樹脂、ポリエチレンオキサイド樹脂、ポリスチレン、ＡＢＳ（アクリロニトリルブタジエンスチレン）樹脂、ＡＡＳ（アクリロニトリルアクリルスチレン）樹脂、ＡＳ（アクリロニトリルスチレン）樹脂、ＡＥＳ（アクリロニトリルエチレンスチレン）樹脂、ＭＢＳ（メチルメタクリレートブタジエンスチレン）樹脂、ポリパラメチルスチレン樹脂等のスチレン系樹脂、ＡＣＳ（アクリロニトリルクロリネイティドポリエチレンスチレン）樹脂、酢酸ビニル樹脂、プロピオン酸ビニル樹脂、フェノキシ樹脂、アイオノマー樹脂、ポリアセタール樹脂、ナイロン６、ナイロン６６等のポリアミド系樹脂、ポリエチレンテレフタレート、ポリブチレンテレフタレート等のポリエステル系樹脂、ポリアミドイミド樹脂、ポリサルホン樹脂、ポリアリレート樹脂、ポリエーテルイミド樹脂、ポリエーテルケトン樹脂、ポリフェニレンエーテル樹脂、ポリフェニレンサルファイド樹脂、メタクリル樹脂、セルロース樹脂、ポリカーボネート樹脂、フッソ樹脂、ポリウレタン樹脂、シリコーン樹脂、ポリビニルエーテル樹脂、ポリビニルホルマール樹脂、ポリビニルブチラール樹脂、ポリビニルアルコール樹脂、イソブチレン−無水マレイン酸共重合樹脂、さらにはポリ塩化ビニル樹脂、エチレン塩ビ共重合樹脂、エチレン酢ビ共重合樹脂、塩素化塩化ビニル樹脂、塩素化ポリエチレン、塩素化ポリプロピレン、クマロン樹脂、ケトン樹脂、ポリ塩化ビニリデン、ポリ２塩化ビニル樹脂、塩素化ポリエーテル等の分子構造中に塩素を有する樹脂、アセテートプラスチック、酢酸セルロース、セルロイド、液晶ポリマー、さらには吸水性樹脂等がそれらの一部として例示できる。
【００５０】
熱硬化性樹脂としては、エポキシ樹脂、フェノール樹脂、メラミン樹脂、不飽和ポリエステル樹脂、アルキド樹脂、グアナミン樹脂、ポリイミド樹脂、尿素樹脂、シリコーン樹脂、フェノールホルムアルデヒド樹脂、メラミンホルムアルデヒド樹脂、ポリパラ安息香酸樹脂、ポリウレタン樹脂、マレイン酸樹脂、ユリア樹脂、フラン樹脂、キシレン樹脂、ジアリルフタレート樹脂等の樹脂を例示できる。
ゴムとしてはＥＰＤＭ（エチレンプロピレンジエン共重合体ゴム），ＥＰＭ（エチレンプロピレン共重合体ゴム），ブチルゴム、イソプレンゴム、ＳＢＲ（スチレンブタジエンゴム），ＮＩＲ（ニトリルイソプレンゴム），ＮＢＲ（ニトリルブタジエンゴム），ウレタンゴム、クロロプレンゴム、水素化ニトリルゴム、ポリエーテル系ゴム、四フッ化エチレン・プロピレンゴム、クロロスルホン化ゴム、ブタジエンゴム、アクリルゴム、塩素化ポリエチレン、エピクロルヒドリンゴム、プロピレンオキサイドゴム、エチレン・アクリルゴム、ノルボルネンゴム、多硫化ゴム、フッ素ゴム、シリコーンゴム、天然ゴム等が例示できる。
これらの樹脂、ゴムは単独で用いても良く、あるいは複数種同時に用いても良い。
複数種同時に用いる場合はポリマーアロイ化して用いても良く、ブレンドして用いても良く、あるいは積層成形して用いても良い。
【００５１】
本発明で使用する合成樹脂類は製造方法によって限定されるものではなく、例えばポリオレフィンの重合触媒としては、チーグラー法、チーグラーナッタ法、フリーデルクラフト法、メタロセン法、フィリップス法等いかなものであっても良い。
本発明の抗菌性樹脂組成物には通常使用される添加剤、補強剤、充填剤を本発明の目的を害しない範囲で配合することができる。これらの一部を次に例示する。酸化防止剤、紫外線吸収剤、光安定化剤、熱安定剤、金属不活性化剤、可塑剤、帯電防止剤、難燃剤、加硫剤、加硫促進剤、老化防止剤、素練り促進剤、粘着付与剤、香料、滑剤、着色剤、造核剤、発砲剤、脱臭剤、ポリマーアロイ相溶化剤等。
【００５２】
本発明の抗菌性樹脂組成物を得る方法には、特別の制約はなく前記の樹脂類、ゴム類と本発明の抗菌剤粒子を、例えば２軸押出機、加圧ニーダー、オープンロール、バンバリーミキサー等の装置を使用しできるだけ均一に混合混練しておき、それをペレタイザー、粉砕機等の装置を使用しペレットや粉末にし樹脂組成物を得る方法や、樹脂類が溶媒を使用して溶解されたものの中に本発明の銀含有アルミニウム硫酸塩水酸化物粒子抗菌剤を混合する方法が例示できる。
【００５３】
本発明の抗菌性樹脂製品を得る方法には、特別の制約はなく前記の方法で得られた該抗菌剤配合樹脂組成物をそのままの濃度で成形品等の樹脂製品にする方法、あるいはマスターバッチとして一旦高濃度に加工したものからそれを最終的に樹脂製品として使用する濃度に希釈混合し、それを射出成形機、押出成形機、ブロー成形機、カレンダー成形機、圧縮成形機、積層成形機等の装置を用いて抗菌性樹脂製品とする方法、さらには抗菌剤粒子を樹脂と混合後、前記の機械に直接投入し直接射出成形、直接押出成形する方法等が一例として例示できる。
得られた成形品の形状、大きさ、厚さ、太さ、さらには使用方法についても何ら制約はなく例えば板状、ボトル状、球状、円盤状、シート状、電線被覆状、発砲体、積層体等何でも良くその成形品は例えば台所、風呂場、トイレ周りの製品、衛生用品、エアコンの吹き出し口等の抗菌性を必要とする分野で好適に使用できる。
【００５４】
本発明の抗菌性フィルムを得る方法には、特別の制約はなくフィルム製造に適した樹脂の中から前記の方法で得られた抗菌性樹脂組成物を製造し、それをインフレーション法、Ｔダイ法、カレンダー法、キャスト法等でフィルムを得ることができ、さらにそのフィルムを延伸しても良く、さらには共押出し法により２層以上の積層フィルムにした物で抗菌性が必要な層にだけ本発明の該抗菌剤粒子を抗菌剤として使用する経済性を追求した利用方法も例示できる。得られたフィルムの形状や形態、使用方法についても特に制約はない。フィルム用途において抗菌性を必要とする分野で使用すれば良い。
【００５５】
本発明の繊維を製造する方法において特別の制約はなく、前記の樹脂組成物のうち繊維として紡糸できる樹脂組成物を使用し従来公知の溶融押し出し法、乾式紡糸法、湿式紡糸法等で紡糸し、必要に応じさらに延伸や撚糸、及び／又は、さらには綿、ウール、麻等の天然繊維との混合等の工程を採用し製品とすれば良い。得られた繊維の利用方法についても特に制約はなく、例えば絨毯、衣服、タオル、ナプキン、ハンカチ、手袋、ソックス、帽子、マフラー等抗菌性を必要とする分野が一例として例示できる。
繊維の種類としては、ポリプロピレン系、ポリエチレン系、ポリアミド（ナイロン）系、アラミド系、アクリル系、ポリウレタン系、フッソ系、ポリクラール系、ポリエステル系、ポリ塩化ビニル系、ビニロン系、ビニリデン系、アセテート系、トリアセテート系、レーヨン系、キュプラ系、ノボロイド系、プロミックス系、ポリアセタール系、ポリノジック系、プラスチック光ファイバー等の繊維が例示できる。
【００５６】
本発明で得られた抗菌性組成物からは抗菌性不織布を製造することもできる。該抗菌性不織布を製造する方法には特に制約はなく従来公知の方法を採用すれば良い。
例えば、抄造ウエブ法、ランダムウエブ法、パラレルウエブ法、クロスレイドウエブ法、糸交錯ウエブ法、トウ拡開ウエブ法、短繊維ウエブ法、フィラメントウエブ法、マイクロファイバーウエブ法、スプリットフィルムウエブ法等の方法が採用し得る。これらの方法で得られた抗菌性不織布は抗菌性を有しながら軽くて通気性、防縮性等の性質に優れるため生理用用品、衣服の芯地や裏地、ビニルレザーや擬革の基布等抗菌性を必要とする分野で利用できることが一例として挙げられる。
【００５７】
本発明の抗菌性塗料を工業的に製造する方法において特別の制約はなく、従来公知の方法が採用でき、顔料、展色剤、耐候剤、溶剤、助溶剤、希釈剤、可塑剤等を混合する工程で本発明の該抗菌剤粒子を混合し、後は所望により練り合わせ、フルイ（濾過）等の工程を通して製品とすれば良い。家庭で個人的に使用する場合は市販の塗料に本発明の該抗菌剤粒子を混合して使用することもできる。
本発明の抗菌性塗料は例えば、病院内、老人ホーム、学校、レストラン等で使用すれば大腸菌や黄色ブドウ球菌等の細菌からの被害を防止でき本発明の目的が達成される。
塗料の種類としては、合成樹脂塗料（アルキド、アミノアルキド、エポキシ、フッ素、ウレタン、酢酸ビニル、アクリル酸エステル、不飽和ポリエステル、フェノール、グアナミン、ブチラール、スチレンブタジエン、スチレン、塩化ビニル、塩化ビニリデン、塩化ゴム系塗料、サビ止めペイント、粉体塗料、電気絶縁塗料）、セルロース塗料、ゴム系塗料、水溶性合成樹脂塗料（水溶性アルキド、水溶性エポキシ、水溶性ポリブタジエン、水溶性メラミン、水溶性尿素、水溶性フェノール、水溶性アクリル等）、酒精塗料、油性塗料等樹脂を使用する塗料を例示できる。
【００５８】
本発明の抗菌性コーキング材を得る方法には、特別の制約はなく例えばコーキング材としての基礎成分オルガノポリシロキサンとγアミノプロピルビス（メチルエチルケトキシアミノ）メトキシシランのようなケトキシシミノラン系の接着促進剤を混合しておき、次に４官能性や３官能性のシラン架橋剤及びシリカエアロジル等の贈粘剤、その他必要に応じポリマーと架橋剤の反応を促進する有機スズカルボキシレートのような触媒、さらには酸化防止剤、紫外線吸収剤、可塑剤等とともに本発明の銀含有アルミニウム硫酸塩水酸化物粒子抗菌剤を従来公知の方法で得る方法が例示できる。
【００５９】
本発明の前記式（１）で表わされる抗菌剤は、前述したように樹脂に配合して種々の成形品として価値のある製品を提供することができる。一方、本発明の抗菌剤は、その分散性、白色性、粒形の均一性および粒子径の均一性を利用して、樹脂以外の用途にも適用することができる。
すなわち、その抗菌性を利用して、抗カビ剤、抗菌消臭剤（スプレー）、抗菌紙、農薬および化粧料にも適用することができる。本発明の抗菌剤は人体に対して安全であり且つ人体に接触しても刺激を与えないので、人間の生活する住宅内の台所、風呂場やトイレなどの製品に対して抗菌剤および抗カビ剤として利用することができる。また農薬として野菜や果物などにも直接散布することができる。さらに化粧料の中に配合しても有利に利用することができる。
【００６０】
以下に本発明の該抗菌剤粒子からなる抗菌剤、該抗菌剤配合抗菌性樹脂組成物から形成された成形品等の各物性の測定方法を示す。
【００６１】
銀含有アルミニウム硫酸塩水酸化物粒子抗菌剤の粒子性状測定方法；
最近の微粒子の平均二次粒子径及び粒子径分布の測定は、レーザー回折散乱法が主流になっており、本発明ではこれらの測定はレーザー回折散乱法で行われた。
【００６２】
（１）平均二次粒子径；堀場製作所製粒度分布測定装置ＬＡ―９１０（レーザー回折散乱法）を用いて測定した。
【００６３】
（２）粒子径分布のシャープ度  Ｄｒ＝Ｄ７５／Ｄ２５
堀場製作所製粒度分布測定装置ＬＡ―９１０を用いて測定されたレーザー回折散乱法体積基準累積粒子径分布曲線の７５％値の粒子径Ｄ７５（大粒子径側）を２５％値の粒子径Ｄ２５（微粒子径側）で除した算式で表される粒子径分布のシャープ度をＤｒ＝Ｄ７５／Ｄ２５として定義した。Ｄｒの数値が小さく１に近い程粒子径分布のシャープ度が認められ粒子径均一性を意味する。
ただし、球形粒子についてはレーザー回折散乱法で測定されたＤ７５／Ｄ２５と、下記のＳＥＭ写真による粒子径分布測定方法と組み合わせて粒子径を評価した。
その場合レーザー回折散乱法によるＤ７５／Ｄ２５の数値はＳＥＭ写真によるＤ７５／Ｄ２５の数値と約−１０〜＋１０％の範囲で異なる程度でほぼ一致したので本発明ではレーザー回折散乱法によるＤ７５／Ｄ２５を採用した。
ＳＥＭ写真による粒子径分布測定方法（球形粒子の場合）
１枚のＳＥＭ写真で観察される全ての粒子（５０個〜数百個）の球形粒子をそれぞれ個別に長径と短径をノギスで１／５０ｍｍまで測定し長径と短径の平均値を求めて各球形粒子の粒子径（μｍに換算）とし、それから累積粒子径のＤ７５％とＤ２５％に該当する粒子径を認定しＤｒ＝Ｄ７５／Ｄ２５を算出した。
【００６４】
（３）ＢＥＴ法比表面積；湯浅アイオニクス（株）製の１２検体全自動表面測定装置マルチソーブ−１２で測定した。
【００６５】
（４）粒子形状；走査型電子顕微鏡写真（ＳＥＭ写真）で観察した。
【００６６】
粒子形状としての図（写真）の番号と、粒子名との関係は以下のとおりである。
図１：表面が平滑である球状粒子（Ａ−１粒子）、
図２：表面にひび割れがある球状粒子及び表面の一部分が破砕された球状粒子（Ａ−４粒子）、
図３：表面にひび割れがある球状粒子（Ａ−５粒子）、
図４：円板状粒子（Ａ−１９粒子）、
図５：球状粒子（Ａ−１８粒子）、
図６、直方体状粒子（Ａ−３０粒子）、
図７：球状粒子が多数重なって形成された塊状の凝集体粒子（Ｖ−１粒子）、
【００６７】
（５）イオン交換体形成；サンプルを化学分析値と照合した上で、粉末Ｘ線回折法により銀含有アルミニウム硫酸塩水酸化物粒子の回折パターン及びそれ以外の回折パターンの有無を調査した。
【００６８】
樹脂成形品、フィルム、繊維、塗料、コーキング材等樹脂製品の測定方法
（６）抗菌性試験方法
下記（ａ）〜（ｅ）の試験において、大腸菌はＥ．ｃｏｌｉ  ＮＢＲＣ  ３９７２、黄色ブドウ球菌は  Ｓ．ａｕｒｅｕｓ  ＮＢＲＣ  １２７３２を使用した。
抗菌試験の結果も示す表−３〜表−９に於いてｃｆｕはｃｏｌｏｎｙ  ｆｏｒｍｉｎｇ  ｕｎｉｔの略である。ｃｆｕ／ｍｌは１ｍｌ中の生菌数を表し、その数値が小さい程抗菌性が高いことを意味している。
（ａ）成形板；ＪＩＳ−Ｚ  ２８０１（２０００年版）
テストピースサイズ；５０ｍｍ×５０ｍｍ×２ｍｍ
（ｂ）繊維、不織布；ＪＩＳ−Ｌ  １９０２（２００２年版）
（ｃ）塗料；塗料を鉄板サイズ５０ｍｍ×５０ｍｍ×２ｍｍのテストピース（材質はＪＩＳ  Ｇ  ３１０１  ＳＳ４００）の上に約０．１ｍｍになるように塗装し上記（ａ）の方法で測定した。
（ｄ）フィルム；ＪＩＳ−Ｚ  ２８０１（２０００年版）
（ｅ）コーキング材；コーキング材を鉄板サイズ５０ｍｍ×５０ｍｍ×２ｍｍのテストピース（材質はＪＩＳ  Ｇ  ３１０１  ＳＳ４００）の上に約１ｍｍになるようにコーキングし上記（ａ）の方法で測定した。
【００６９】
（７）透明性；透明性；厚さ２ｍｍの板又は５０μｍのフィルムでヘイズ値をＴＯＫＹＯ  ＤＥＮＳＹＯＫＵ  ＣＯ，ＬＴＤのＡＵＴＯＭＡＴＩＣ  ＨＡＺＥ  ＭＥＴＥＲ  ＯＰＴＩＣＡＬ  ＵＮＩＴ  ＴＣ−ＨＩＩＩＤＰで測定し下記の算式により％で表示した。
Ｈ＝｛ｈ１−（ｈ２−ｈ１）｝×１００／ｈ１      （％）
ｈ１＝抗菌剤未添加の樹脂成形品又はフィルムのヘイズ値
ｈ２＝抗菌剤を添加した樹脂成形品又はフィルムのヘイズ値
Ｈが１００％に近い程無添加品に近い透明性を維持していることを意味している。
【００７０】
（８）白色性；  成形品、フィルム、繊維、不織布等のサンプルを直射日光のない北側の室内で６０日間静置したものがどの程度変色したかを目視により測定した。
【００７１】
（９）混練押出加工時フィルター通過性試験（押出機圧力の測定）
プラスチック工学研究所製の３０φ２軸混練押出機（スクリュー径３０ｍｍ）にフィルター（スクリーンメッシュ）を樹脂の流れ方向から見てブレーカープレートの手前に設置した。フィルターは５０メッシュのものをブレーカープレート側に、８０メッシュのものを中央に、１００メッシュのものをホッパー側にそれぞれ１枚づつ設置した。その状態で、該機械をスクリュー回転数が１７０ｒｐｍ，吐出量が１０Ｋｇ／Ｈｒとなるようにして２時間、及び２４時間運転し、その時のフィルター手前に設置してある圧力計により圧力を測定した。
圧力はフィルターを通過できない粗大粒子がフィルターに多く目詰まりする程早く高くなりそれはフィルター通過性が悪いことを意味し、それだけフィルターを入れ替える必要が早く生じ工業的には問題である。
【００７２】
この試験において、圧力が２００Ｋｇ／ｃｍ２以上は機械が破損寸前での運転状態であり、１５０Ｋｇ／ｃｍ２以上はフィルター交換しないと機械に負荷をかけ過ぎ機械運転に支障をきたす恐れがあることを意味し、１００Ｋｇ／ｃｍ２になるとフィルター交換の準備が必要なことを意味し、１００Ｋｇ／ｃｍ２以下は何の問題もなく運転できることを意味しており、機械を運転開始して２４時間後の圧力が１５０Ｋｇ／ｃｍ２までであれば、一日に１回程度のフィルター交換で済み工業的にはかろうじて何とか意味のあることである。
本測定は樹脂９５重量％と抗菌剤５重量％の合計１００重量％になる抗菌剤配合濃度において測定したもので、表−３に示した縦２重線より左側の抗菌剤配合量濃度とは異なる配合条件で別途実施したものである。混練押出する時の温度条件は縦２重線より左側と同じにした。
【００７３】
以下実施例に基づいて具体的に説明するが、本発明はこれら実施例に限定されるものではない。
【実施例】
【００７４】
銀含有アルミニウム硫酸塩水酸化物粒子抗菌剤の製造 
下記実施例及び比較例で用いた全ての薬品は、特に記すもの以外は和光純薬工業（株）（Ｗａｋｏ  Ｐｕｒｅ  Ｃｈｅｍｉｃａｌ  Ｉｎｄｕｓｔｒｉｅｓ，Ｌｔｄ）製の試薬一級を使用した。
下記実施例及び比較例によって得られた銀含有アルミニウム硫酸塩水酸化物粒子の諸特性を表−１に示す。製造条件及び製造物の概略を表−２に示す。
以下に実施例と記載されている例において、Ａ−１１粒子以外についての例は、参考例と読みかえる。
【００７５】
球状粒子抗菌剤の製造
実施例Ｉ−１−１
Ａ−１−１粒子  ［Ａｇ０．１Ｎａ０．８６］  ０．９６Ａｌ３（ＳＯ４）１．９２（ＯＨ）６．１２の製造
１．０２５ｍｏｌ／Ｌの硫酸アルミニウム５０８ｍｌと硫酸ナトリウム７３．８４ｇ（０．５２ｍｏｌ）を脱イオン水で２０００ｍｌにし、室温において攪拌しながら３．３８２Ｎの水酸化ナトリウム６１５ｍｌを約４分間で注加する。（アルカリ当量比：０．９９９、（１価陽イオンの硫酸塩）／（硫酸アルミニウム）＝１．０）さらに２０分間攪拌後、オートクレーブ装置に移して１７０℃で２時間水熱処理し、それを２５℃まで冷却後、濾別し、５００ｍｌの水で水洗して１０５℃で２２時間乾燥させた結果、球状を呈するアルミニウム硫酸塩水酸化物粒子を得た。
そのサンプル１００ｇをとって０．０２５ｍｏｌ／Ｌの硫酸銀水溶液６００ｍｌに懸濁させ遮光下２５℃で１時間攪拌して、ナトリウムイオンの一部を銀イオンとイオン交換する処理を行った。
イオン交換後のサンプルを濾過・水洗・乾燥（１０５℃×６時間＋２００℃×１時間）・粉砕した。
これらの処理過程によって球状の銀含有アルミニウム硫酸塩水酸化物粒子Ａ−１−１粒子を得た。
Ａ−１−１粒子の粒子性状を表−１に示し、形状のＳＥＭ写真を図１に示す。
【００７６】
実施例Ｉ−１−２
８０℃のイオン交換水１，０００ｍｌに２．６ｇの硫酸亜鉛７水和物（和光純薬工業試薬１級）と２．２ｇの硫酸アンモニウム（和光純薬工業試薬１級）を入れ混液を作った。
その混液の中にＹ−Ａ−１粒子９５ｇを添加して６時間攪拌した後、脱水・水洗・乾燥して亜鉛及びアンモニウムで処理されたＹ−Ａ−１−２粒子を得た。
該粒子のＺｎの含有量は０．１％、ＮＨ４の含有量は０．４％、ＢＥＴ法比表面積は６０ｍ２／ｇであったが、その他の粒子性状はＹ−Ａ−１−１粒子と同じであった。
次にＡ−３粒子、Ａ−５粒子、Ａ−８粒子、Ａ−１０粒子、Ａ−１１粒子、Ａ−３１粒子についても該処理同様の処理を行い処理物を得た。
処理物のＺｎの含有量は０．１％、ＮＨ４の含有量は０．４％でどれもほぼ同じであった。
処理物のＢＥＴ法比表面積はどれも処理前の約６倍に増大していたが、平均２次粒子径、粒子径均一性、粒子の形状等その他の粒子性状は処理前の粒子性状とほぼ同じであった。処理物を樹脂に添加した時の樹脂組成物の白色性は処理前の物を添加した場合より一層改善されていた。
【００７７】
実施例Ｉ−２
Ａ−２粒子  ［Ａｇ０．１Ｎａ１．０２］  １．１２Ａｌ３（ＳＯ４）２．１７（ＯＨ）５．７８の製造
アルカリ当量比を０．９５にした以外は実施例Ｉ−１と同様の処理過程でＡ−２粒子を得た。
【００７８】
実施例Ｉ−３
Ａ−３粒子  ［Ａｇ０．１Ｎａ１．０４］  １．１４Ａｌ３（ＳＯ４）２．３０（ＯＨ）５．５４の製造
アルカリ当量比を０．９０にした以外は実施例Ｉ−１と同様の処理過程でＡ−３粒子を得た。
【００７９】
実施例Ｉ−４
Ａ−４粒子  ［Ａｇ０．１Ｎａ１．０１］  １．１１Ａｌ３（ＳＯ４）２．３３（ＯＨ）５．４５の製造
アルカリ当量比を０．８３５にした以外は実施例Ｉ−１と同様の処理過程でＡ−４粒子を得た。
また、合成した球状のＡ−４粒子のＳＥＭ写真を図２に示す。
【００８０】
実施例Ｉ−５
Ａ−５粒子  ［Ａｇ０．１Ｎａ０．９６］  １．０６Ａｌ３（ＳＯ４）２．３５（ＯＨ）５．３６の製造
１．０２５ｍｏｌ／Ｌの硫酸アルミニウム４４５ｍｌと硫酸ナトリウム６４．６１ｇ（０．４５５ｍｏｌ）を脱イオン水で２０００ｍｌにし、室温において攪拌しながら３．３８２Ｎの水酸化ナトリウム４８６ｍｌを約４分間で注加する。（アルカリ当量比：０．９）さらに２０分間攪拌後、オートクレーブ装置に移して１００℃で２９時間水熱反応し、２５℃まで冷却後、濾別し、５００ｍｌの水で水洗して１０５℃で２２時間乾燥させた結果、球状を呈するアルミニウム硫酸塩水酸化物粒子を得た。
その後の処理過程はイオン交換処理後に、ポリアクリルアミド系の高分子凝集剤（住友化学製スミフロックＦＮ−２０）を０．０２ｇ添加して１０分間攪拌した以外は実施例Ｉ−１と同様にしＡ−５粒子を得た。合成した球状銀含有アルミニウム硫酸塩水酸化物粒子のＳＥＭ写真を図３に示す。
【００８１】
実施例Ｉ−６
Ａ−６粒子  ［Ａｇ０．１Ｎａ０．９４］  １．０４Ａｌ３（ＳＯ４）２．３４（ＯＨ）５．３６０．６４Ｈ２Ｏの製造
アルカリ当量比を０．８３５に変更したことと、銀とイオン交換後の乾燥条件を１０５℃×６時間のみに変更した以外は実施例Ｉ−５と同様の処理過程でＡ−６粒子を得た。
【００８２】
実施例Ｉ−７
Ａ−７粒子  ［Ａｇ０．１Ｎａ０．９７］  １．０７Ａｌ３（ＳＯ４）２．３２（ＯＨ）５．４３の製造
（１価陽イオンの硫酸塩）／（硫酸アルミニウム）＝０．３３，反応温度を２００℃、反応時間を１．５時間にした以外は実施例Ｉ−５と同様の処理過程でＡ−７粒子を得た。
【００８３】
実施例Ｉ−８
Ａ−８粒子  ［Ａｇ０．１Ｎａ０．９９］  １．０９Ａｌ３（ＳＯ４）２．３０（ＯＨ）５．４９の製造
（１価陽イオンの硫酸塩）／（硫酸アルミニウム）＝２．０，反応温度を２５０℃、反応時間を１時間にした以外は実施例Ｉ−５と同様の処理過程でＡ−８粒子を得た。
【００８４】
実施例Ｉ−９
Ａ−９粒子  ［Ａｇ０．１Ｋ１．１０］  １．２０Ａｌ３（ＳＯ４）２．２０（ＯＨ）５．８０の製造
１．０２５ｍｏｌ／Ｌの硫酸アルミニウム３７８ｍｌと硫酸カリウム６７．９５ｇ（０．３９ｍｏｌ）を脱イオン水で１５００ｍｌにし、室温において攪拌しながら２．３４Ｎの水酸化カリウム５９６ｍｌを約４分間で注加する。（アルカリ当量比：０．９）さらに２０分間攪拌後、オートクレーブ装置に移して１７０℃で２時間水熱反応させた。２５℃まで冷却後、濾別し、５００ｍｌの水で水洗して１０５℃で２２時間乾燥させた結果、球状を呈するアルミニウム硫酸塩水酸化物粒子を得た。その後の処理過程は実施例Ｉ−１と同様にしＡ−９粒子を得た。
【００８５】
実施例Ｉ−１０
Ａ−１０粒子  ［Ａｇ０．１Ｎａ０．４５Ｋ０．４５］１Ａｌ３（ＳＯ４）１．９９（ＯＨ）６．０２の製造
１．０２５ｍｏｌ／Ｌの硫酸アルミニウム２５７ｍｌと硫酸ナトリウム１７．１８ｇ（０．１３ｍｏｌ）と硫酸カリウム２２．６５ｇ（０．１３ｍｏｌ）を脱イオン水で５００ｍｌにし、室温において攪拌しながら３．３８２Ｎの水酸化ナトリウム１４０ｍｌおよび３．３８２Ｎの水酸化カリウム１４０ｍｌを約１分間で注加する。（アルカリ当量比：０．９）さらに２０分間攪拌後、オートクレーブ装置に移して１７０℃で２時間水熱反応させた。２５℃まで冷却後、濾別し、５００ｍｌの水で水洗して１０５℃で２２時間乾燥させた結果、球状を呈するアルミニウム硫酸塩水酸化物粒子を得た。
その後の処理過程は実施例Ｉ−１と同様にしＡ−１０粒子を得た。
【００８６】
実施例Ｉ−１１
Ａ−１１粒子  ［Ａｇ０．１  Ｎａ０．９］  １Ｔｉ０．０１Ａｌ２．９４（ＳＯ４）２（ＯＨ）５．８６の製造
実施例Ｉ−１の硫酸アルミニウム水溶液に硫酸チタン｛Ｔｉ２（ＳＯ４）３｝として６．５３ｇを追加添加したこと及びイオン交換処理の温度を６０℃に変更したことが実施例Ｉ−１と異なるだけでその他は実施例Ｉ−１に準じて行いＡ−１１粒子を得た。
【００８７】
実施例Ｉ−１２
Ａ−１２粒子  ［Ａｇ０．１Ｎａ０．９］  １Ａｌ３（ＳＯ４）２．２（ＰＯ４）０．１（ＯＨ）５．４の製造
１．０３モル／ｌの硫酸アルミニウム水溶液３７８ｍｌと、硫酸ナトリウム３６．９３ｇを脱イオン水で１４００ｍｌにし、室温において攪拌しながら、３．４Ｎの水酸化ナトリウム水溶液４１３ｍｌを約４分間で注加する。更に３０分間攪拌後リン酸ナトリウム１２水和物（Ｎａ３ＰＯ４・１２Ｈ２Ｏ）９．９ｇを脱イオン水３００ｍｌに溶解させた水溶液を注加する。３０分間攪拌後、オートクレーブ装置に移して１７０℃で２時間水熱反応させた。冷却後、濾別・水洗し、１０５℃で２２時間乾燥した。
その後の銀イオンとのイオン交換処理は実施例Ｉ−１に準じて行い銀含有アルミニウム硫酸塩リン酸塩水酸化物Ａ−１２粒子を得た。
尚この例において、リン酸ナトリウムの代わりに炭酸ナトリウム、硝酸ナトリウム、珪酸ナトリウム、ホウ酸ナトリウムに置き換えて使用したことだけが異なるように試験したがＣＯ３２−、ＮＯ３−、ＳｉＯ４２−、ＢＯ３３−それぞれの無機酸イオンを含むＡ−１２粒子同様の粒子性状を有する銀含有アルミニウム無機酸塩水酸化物粒子が得られた。
【００８８】
実施例Ｉ−１３
Ａ−１３粒子  ［Ａｇ０．３Ｎａ０．６６］  ０．９６Ａｌ３（ＳＯ４）１．９２（ＯＨ）６．１２の製造
実施例１−１の銀とナトリウムのイオン交換処理過程において、硫酸銀水溶液を１８００ｍｌに変更した以外は実施例Ｉ−１と同様の処理過程でＡ−１３粒子を得た。
【００８９】
実施例Ｉ−１４
Ａ−１４粒子  ［Ａｇ０．００１Ｎａ０．９５９］  ０．９６Ａｌ３（ＳＯ４）１．９２（ＯＨ）６．２２の製造
実施例１−１の銀とナトリウムのイオン交換処理過程において、硫酸銀を硝酸銀に変更し、硝酸銀０．００１ｍｏｌ／Ｌを３００ｍｌに変更した以外は実施例Ｉ−１と同様の処理過程でＡ−１４粒子を得た。
【００９０】
実施例Ｉ−１５
Ａ−１５粒子  ［Ａｇ０．００００１  Ｎａ０．９５９９９］  ０．９６Ａｌ３（ＳＯ４）１．９２（ＯＨ）６．１２の製造
実施例１−１の銀とナトリウムのイオン交換処理過程において、硫酸銀を硝酸銀に変更し、硝酸銀０．００００１ｍｏｌ／Ｌを３００ｍｌに変更した以外は実施例Ｉ−１と同様の処理過程でＡ−１５粒子を得た。
【００９１】
実施例Ｉ−１６
Ａ−１６粒子    ［Ａｇ０．１Ｎａ０．８６］  ０．９６Ａｌ３（ＳＯ４）１．９２（ＯＨ）６．１２  の製造
Ａ−１粒子を４００℃で１時間窒素雰囲気下焼成しＡ−１６粒子を得た。
粉末Ｘ線回折法によると  ［Ａｇ０．１Ｎａ０．８６］  ０．９６Ａｌ（ＳＯ４）１．９２（水溶性化合物）のピークは認められず、全て  ［Ａｇ０．１Ｎａ０．８６］  ０．９６Ａｌ３（ＳＯ４）１．９２（ＯＨ）６．１２のピークであった。形状は球状であった。
Ａ−１６粒子１０．００ｇをイオン交換水１００ｍｌに入れ２０℃で３０分攪拌し、それを脱水・水洗し１２０℃で１６時間乾燥した後の重量減少はなく１０．００ｇであった。
【００９２】
実施例Ｉ−１７  （Ａ−１７粒子の製造）
Ａ−１粒子１Ｋｇをヘンシェルミキサーに投入した。その中に２０ｇのγアミノプロピルトリエトキシシランを５０ｇの水に希釈したものを噴霧し温度１２０℃、攪拌翼回転数１５００ｒｐｍの条件で３０分間表面処理した。表面処理したものを２００℃で１時間乾燥しＡ−１７粒子を得た。
【００９３】
実施例Ｉ−１８
Ａ−１８粒子［Ａｇ０．１（ＮＨ４）０．８６］  ０．９６Ａｌ３（ＳＯ４）１．９２（ＯＨ）６．１２の製造
１．０２５ｍｏｌ／Ｌの硫酸アルミニウム５０８ｍｌと硫酸アンモウム６８．７２ｇ（０．５２ｍｏｌ）を脱イオン水で２０００ｍｌにし、室温において攪拌しながら３．３８２Ｎのアンモニア水６１６ｍｌを約４分間で注加する。（アルカリ当量比：０．９９９）さらに２０分間攪拌後、オートクレーブ装置に移して１００℃で１時間水熱処理し、それを２５℃まで冷却後、濾別し、５００ｍｌの水で水洗して１０５℃で２２時間乾燥させた結果、球状を呈するアンモニウム型のアルミニウム硫酸塩水酸化物粒子を得た。
それ以後の処理過程は実施例Ｉ−１に準じて実施し球状を呈するＡ−１８粒子を得た。そのＳＥＭ写真を図５に示す。
【００９４】
円板状粒子抗菌剤の製造
実施例Ｉ−１９
Ａ−１９粒子  ［Ａｇ０．１Ｎａ０．９１］  １．０１  ［Ａｌ２．６６Ｚｎ０．３４］３（ＳＯ４）１．．９５（ＯＨ）５．７７の製造
１．０２５ｍｏｌ／Ｌの硫酸アルミニウム３５２ｍｌ、ＺｎＯ  ２２．１２ｇと硫酸ナトリウム５１．１２ｇ（０．３６ｍｏｌ）を脱イオン水で２０００ｍｌにし、室温において攪拌しながら３．３８２Ｎの水酸化ナトリウム２８４ｍｌを約４分間で注加する。さらに２０分間攪拌後、オートクレーブ装置に移して１７０℃で２時間水熱反応させた。２５℃まで冷却後、濾別し、５００ｍｌの水で水洗して１０５℃で２２時間乾燥させた結果、円板状を呈するアルミニウム硫酸塩水酸化物粒子を得た。
その後の処理過程は銀とのイオン交換処理温度を８０℃に、処理時間を３０時間に変更した以外は実施例Ｉ−１と同様にしＡ−１９粒子を得た。Ａ−１９粒子のＳＥＭ写真を図４に示す。
【００９５】
実施例Ｉ−２０
Ａ−２０粒子  ［Ａｇ０．１Ｋ０．９］  １  ［Ａｌ２．７Ｚｎ０．３］３（ＳＯ４）２（ＯＨ）５．７０  の製造
１．０２５ｍｏｌ／Ｌの硫酸アルミニウム３５２ｍｌ、ＺｎＯ  ２２．１２ｇと硫酸カリウム６２．７２ｇ（０．３６ｍｏｌ）を脱イオン水で２０００ｍｌにし、室温下、攪拌しながら。３．４Ｎの水酸化カリウム２６８ｍｌを約４分間で注加した（アルカリ当量比：０．７５８、（１価陽イオンの硫酸塩）／（硫酸アルミニウム）＝１．０）。さらに２０分間攪拌後、オートクレーブに移して、１７０℃で２時間水熱反応させた。水熱反応を室温まで冷却後、濾別、水洗し、１０５℃で２４時間乾燥させた結果、円板状を呈するアルミニウム硫酸塩水酸化物を得た。
その後の処理過程は実施例Ｉ−１９と同様にしＡ−２０粒子を得た。
【００９６】
実施例Ｉ−２１
Ａ−２１粒子  ［Ａｇ０．１Ｎａ０．８］  ０．９  ［Ａｌ２．６１Ｚｎ０．３９］３（ＳＯ４）１．６０（ＯＨ）６．３４  の製造
１．０２５ｍｏｌ／Ｌの硫酸アルミニウム３５２ｍｌ、ＺｎＯ  ２２．１２ｇと硫酸ナトリウム５１．１２ｇ（０．３６ｍｏｌ）を脱イオン水で２０００ｍｌにし、室温下、攪拌しながら。３．３８２Ｎの水酸化ナトリウム３３２ｍｌを約４分間で注加した（アルカリ当量比：０．８６８、（１価陽イオンの硫酸塩）／（硫酸アルミニウム）＝１．０）。さらに２０分間攪拌後、オートクレーブに移して、１７０℃で２時間水熱反応させた。水熱反応物を室温まで冷却後、濾別、水洗し、１０５℃で２４時間乾燥させた結果、円板状を呈するアルミニウム硫酸塩水酸化物を得た。
その後の処理過程は実施例Ｉ−１９と同様にしＡ−２１粒子を得た。
【００９７】
実施例Ｉ−２２
Ａ−２２粒子  ［Ａｇ０．３Ｎａ０．７１］  １．０１  ［Ａｌ２．６６Ｚｎ０．３４］３（ＳＯ４）１．９５（ＯＨ）５．７７の製造
実施例１−２１の銀とナトリウムのイオン交換処理過程において、硫酸銀の代りに硝酸銀を用い、硝酸銀濃度を０．３ｍｏｌ／Ｌで使用量を３００ｍｌに変更した以外は実施例Ｉ−２１と同様の処理過程でＡ−２２粒子を得た。
【００９８】
実施例Ｉ−２３
Ａ−２３粒子  ［Ａｇ０．００１Ｎａ１．００９］  １．０１  ［Ａｌ２．６６Ｚｎ０．３４］３（ＳＯ４）１．９５（ＯＨ）５．７７の製造
実施例１−２１の銀とナトリウムのイオン交換処理過程において、硝酸銀濃度を０．００１ｍｏｌ／Ｌに変更した以外は実施例Ｉ−２１と同様の処理過程でＡ−２３粒子を得た。
【００９９】
実施例Ｉ−２４
Ａ−２４粒子  ［Ａｇ０．００００１Ｎａ１．００９９９］  １．０１  ［Ａｌ２．６６Ｚｎ０．３４］３（ＳＯ４）１．９５（ＯＨ）５．７７の製造
実施例１−２１の銀とナトリウムのイオン交換処理過程において、硝酸銀濃度を０．００００１ｍｏｌ／Ｌに変更した以外は実施例Ｉ−２１と同様の処理過程でＡ−２４粒子を得た。
【０１００】
実施例Ｉ−２５
Ａ−２５粒子  ［Ａｇ０．１Ｎａ０．９１］  １．０１  ［Ａｌ２．６８Ｚｎ０．３２］  ３（ＳＯ４）２．０６（ＯＨ）５．５７の製造
１．０３  ｍｏｌ／Ｌの硫酸アルミニウム３５０ｍｌを脱イオン水で２０００ｍｌにする。室温において攪拌しながらＺｎＯ粉末（試薬１級）を２２．１２ｇを加え、１０分攪拌する。
次に、３．３８５Ｎの水酸化ナトリウム２８４ｍｌを約２分間で注加する。
さらに、３０分間攪拌後、オートクレーブに移して１７０℃で２時間水熱反応した。
水熱反応物を室温まで冷却後、濾別、水洗し、１０５℃で２２時間乾燥させた結果、円板状を呈するアルミニウム硫酸塩水酸化物を得た。
その後の処理過程は実施例Ｉ−１９と同様にしＡ−２５粒子を得た。
【０１０１】
実施例Ｉ−２６
Ａ−２６粒子  ［Ａｇ０．１Ｎａ０．９２］  １．０２  ［Ａｌ２．８０Ｚｎ０．２０］  ３（ＳＯ４）２．２７（ＯＨ）５．２８の製造
１．０３  ｍｏｌ／Ｌの硫酸アルミニウム３５０ｍｌと硫酸ナトリウム５１．１２ｇ（０．３６ｍｏｌ）を脱イオン水で２０００ｍｌにし、室温において攪拌しながらＺｎＯ粉末（試薬１級）を２２．１２ｇを加え、１０分攪拌する。
次に、３．３８５Ｎの水酸化ナトリウム１８８ｍｌを約１分間で注加する。
さらに、３０分間攪拌後、オートクレーブに移して１７０℃で２時間水熱反応した。
水熱反応物を室温まで冷却後、濾別、水洗し、１０５℃で２０時間乾燥させた結果、円板状を呈するアルミニウム硫酸塩水酸化物を得た。
その後の処理過程は実施例Ｉ−１９と同様にしＡ−２６粒子を得た。
【０１０２】
実施例Ｉ−２７
Ａ−２７粒子  ［Ａｇ０．１Ｎａ０．９５］  １．０５  ［Ａｌ２．８１  Ｚｎ０．１９］  ３  （ＳＯ４）２．３（ＯＨ）５．２６  の製造
円板状粒子製造におけるアルカリ当量比を０．９０に変更したことが実施例Ｉ−２１と異なるのみでその他の処理過程は実施例Ｉ−１９同様の処理過程でＡ−２７粒子を得た。
【０１０３】
実施例Ｉ−２８
Ａ−２８粒子    ［Ａｇ０．１Ｎａ０．９８］  １．０８  ［Ａｌ２．６９  Ｚｎ０．３１］  ３  （ＳＯ４）２．０９（ＯＨ）５．５９  の製造
円板状粒子製造における（１価陽イオンの硫酸塩）／（硫酸アルミニウム）なるモル比を３．０に変更したことが実施例Ｉ−２１と異なるのみでその他の処理過程は実施例Ｉ−１９同様の処理過程でＡ−２８粒子を得た。
【０１０４】
実施例Ｉ−２９
Ａ−２９粒子    ［Ａｇ０．１Ｎａ０．９］  １  ［Ａｌ２．６８  Ｚｎ０．３２］  ３  （ＳＯ４）２．０４（ＯＨ）５．６０  の製造
円板状粒子製造における（１価陽イオンの硫酸塩）／（硫酸アルミニウム）なるモル比を０．２０に変更したことが実施例Ｉ−２１と異なるのみでその他の処理過程は実施例Ｉ−１９同様の処理過程でＡ−２９粒子粒子を得た。
【０１０５】
直方体状粒子抗菌剤の製造
実施例Ｉ−３０
Ａ−３０粒子  ［Ａｇ０．１（Ｈ３Ｏ）０．８６］  ０．９６Ａｌ３（ＳＯ４）１．９２（ＯＨ）６．１２の製造
下記の原料を使用し、下記の合成方法によりＡ−３０粒子を得た。
使用原料  １．０４ｍｏｌ／Ｌの硫酸アルミニウム    ２．０モル    １９２３ｍｌ
水酸化アルミニウムＡｌ（ＯＨ）３        ２．０モル    １５６．０２ｇ
（水酸化アルミニウム；協和化学工業（株）製乾燥水酸化アルミニウムゲルＳ−１００：無定形）
合成方法  上記硫酸アルミニウム水溶液を攪拌しながら上記水酸化アルミニウムＡｌ（ＯＨ）３を添加し水素型のアルミニウム硫酸塩水酸化物粒子沈殿物スラリー（反応物）を作った。
該スラリーにイオン交換水を加え該スラリーが７．０Ｌになるように希釈して、更に室温で５時間攪拌後、オートクレーブによって、１７０℃５時間の水熱処理を行った。
処理後の溶液を濾過・水洗・乾燥・粉砕処理し直方体状を呈する水素型（ヒドロニウム型）のアルミニウム硫酸塩水酸化物粒子を得た。
それ以後の処理過程は実施例Ｉ−１に準じて実施し直方体状を呈するＡ−３０粒子を得た。このＳＥＭ写真を図６に示す。
【０１０６】
実施例Ｉ−３１
Ａ−３１粒子  ［Ａｇ０．１（Ｈ３Ｏ）０．８６］  ０．９６Ａｌ３（ＳＯ４）１．９２（ＯＨ）６．１２の製造
反応物をオートクレーブにかける前に室温で攪拌する時間を、１６８時間に変更したことが実施例Ｉ−３０と異なるだけでそれ以外の処理過程は実施例Ｉ−３０と同様にし直方体状を呈するＡ−３１粒子を得た。
【０１０７】
比較例
比較例Ｉ−１
Ｖ−１粒子  ［Ａｇ０．１Ｎａ０．９］  １Ａｌ３（ＳＯ４）２．３６（ＯＨ）５．２８の製造
１．０２５ｍｏｌ／Ｌの硫酸アルミニウム３８１ｍｌと硫酸ナトリウム４８．５ｇ（０．３４ｍｏｌ）を脱イオン水で１９００ｍｌにし、室温において攪拌しながら３．３８２Ｎの水酸化ナトリウム３５７ｍｌを約３分間で注加する。（アルカリ当量比：０．７７５、（１価陽イオンの硫酸塩）／（硫酸アルミニウム）なるモル比＝０．２８）。さらに２０分間攪拌後、オートクレーブ装置に移して１００℃で２時間水熱反応させた。２５℃まで冷却後、濾別し、５００ｍｌの水で水洗して１０５℃で２２時間乾燥させた結果、凝集塊状を呈するアルミニウム硫酸塩水酸化物粒子を得た。
その後のイオン交換処理過程は実施例Ｉ−１と同様にしＶ−１粒子を得た。
Ｖ−１粒子の性状を表−１に示すが粒子径均一性が悪く、しかも形状のＳＥＭ写真は図７に示すように凝集塊状のものであった。
この実験によって得られた粒子の形状が凝集塊状で粒子径均一性が悪かった原因は、本発明において球状粒子を製造する場合極めて重要である制御すべき反応時のアルカリ当量比、及び（１価陽イオンの硫酸塩）／（硫酸アルミニウム）なるモル比の両方が本発明で規定する範囲で制御されていなかっためと考えられる。
【０１０８】
比較例Ｉ−２
Ｖ−２粒子  ［Ａｇ０．１Ｎａ０．９７］１．０７Ａｌ３（ＳＯ４）２．４２（ＯＨ）５．２３の製造
アルカリ当量比を０．８に上げた変更以外は比較例Ｉ−１と同様の処理過程でＶ−２粒子を得た。
この実験では比較例Ｉ−１と異なり、アルカリ当量比を本発明の規定範囲内に上げたにも関らず（１価陽イオンの硫酸塩）／（硫酸アルミニウム）なるモル比が比較例Ｉ−１のままの０．２８で本発明で規定する範囲外であった。そのため得られた物の粒子径均一性は比較例Ｉ−１の粒子より若干改善されたものの依然まだ悪く、しかも粒子形状は凝集塊状であった。
【０１０９】
比較例Ｉ−３
Ｖ−３粒子  ［Ａｇ０．１Ｎａ１．０８］１．１８Ａｌ３（ＳＯ４）２．１１（ＯＨ）５．９６の製造
アルカリ当量比を比較例Ｉ−２よりさらに上げ１．０に変更した以外は比較例Ｉ−１と同様の処理過程でＶ−３粒子を得た。Ｖ−３粒子の粒子径均一性は悪く、凝集塊状の粒子であった。
この実験でも比較例Ｉ−２同様アルカリ当量比が本発明の規定範囲内であっても、（１価陽イオンの硫酸塩）／（硫酸アルミニウム）なるモル比が本発明の規定範囲内になければ本発明の粒子径均一性に優れ、しかも球状の形状を有するアルミニウム硫酸塩水酸化物粒子は得られないことを示す結果となった。
つまり、比較例２及び比較例３からは、本発明の反応で制御すべきアルカリ当量比が、たとえ好ましい範囲である０．８や１．０であっても、それだけでは不十分でさらに（１価陽イオンの硫酸塩）／（硫酸アルミニウム）なるモル比も本発明の規定する範囲内で制御しなければ、本発明の粒子径均一性に優れた抗菌剤粒子は得られないことを示していることが理解できる。
【０１１０】
比較例Ｉ−４
Ｖ−４粒子  Ｎａ０．９６Ａｌ３（ＳＯ４）１．９２（ＯＨ）６．１２の製造
銀とイオン交換しなかったこと以外は実施例Ｉ−１と同様の処理過程でＶ−４粒子を得た。
【０１１１】
比較例Ｉ−５
Ｖ−５粒子  ［Ａｇ０．１Ｎａ０．９］  １Ａｌ３（ＳＯ４）２（ＯＨ）６とベーマイト・ゲルのＸＲＤパターンを示す混合物  の製造
球状粒子製造におけるアルカリ当量比を本発明の規定範囲外の１．３に変更したことが実施例Ｉ−３と異なるのみでその他の処理過程は実施例Ｉ−３同様の処理過程でＶ−５粒子を得た。
粒子形状は凝集塊状で、粒子径均一性Ｄ７５／Ｄ２５は８．５２と悪かった。
Ｘ線回折のパターンは、式（１）以外の化合物として水酸化アルミニウムの結晶形態の１種であるベーマイト・ゲルのピークが認められた。
【０１１２】
比較例Ｉ−６
Ｖ−６粒子  ［Ａｇ０．１Ｎａ１．０７］  １．１７Ａｌ３（ＳＯ４）２．３４（ＯＨ）５．４９０．５１Ｈ２Ｏ  の製造
（１価陽イオンの硫酸塩）／（硫酸アルミニウム）なるモル比が本発明の規定範囲外の３．０に変更したことが実施例Ｉ−３と異なるのみでその他の処理過程は実施例Ｉ−３同様の処理過程でＶ−６粒子を得た。粒子形状は凝集塊状で、平均２次粒子径が１６．７２と大きかった。
【０１１３】
比較例Ｉ−７  Ｖ−７粒子  の製造
水熱処理温度を本発明の規定範囲外の８０℃に変更したことが実施例Ｉ−３と異なるのみでその他の処理過程は実施例Ｉ−３同様の処理過程でＶ−７粒子を得た。
粒子形状は凝集塊状で、平均２次粒子径は２５．８μｍで、粒子径均一性Ｄ７５／Ｄ２５は４．０２と悪かった。ＸＲＤでは無定形であることが判明した。
尚前記の実施例ＩのＡ１〜Ａ３１の各粒子は高純度の原料（不純物含有量Ｐｂ，Ｃｄ、Ａｓ，Ｂａは全て０．１ｐｐｍ以下、Ｆｅは１０ｐｐｍ以下、Ｍｎ，Ｃｕ，Ｃｒ，Ｎｉは１ｐｐｍ以下に精製されたもの）を使用し、且つ設備面では耐腐食性の前記の材質で構成された装置を使用し合成した。
そのため不純物含有量は天然の明礬石とは異なりＰｂ，Ｃｄ、Ａｓ，Ｂａは全て０．１ｐｐｍ以下、Ｆｅは１０ｐｐｍ以下、Ｍｎ，Ｃｕ，Ｃｒ，Ｎｉは１ｐｐｍ以下，及びＣｌは１００ｐｐｍ以下であった。尚不純物含有量は原子吸光法、又はＩＣＰ−ＡＥＳ法（Ｉｎｄｕｃｔｉｖｅｌｙ  Ｃｏｕｐｌｅｄ  Ｐｌａｓｍａ  −Ａｔｏｍｉｃ  Ｅｍｉｓｓｉｏｎ  Ｓｐｅｃｔｒｏｓｃｏｐｙ）、又は蛍光Ｘ線法で測定した。
【０１１４】
【表１】
0005182912.tif 000003
【０１１５】
【表２】
0005182912.tif 000004
【０１１６】
【表３】
0005182912.tif 000005
【０１１７】
【表４】
0005182912.tif 000006
以下抗菌性樹脂製品の製造について具体的に説明する。
【０１１８】
尚蛍光増白剤として２，５−チオフェンジイル（５−ｔｅｒｔ−ブチル−１，３−ベンゾヘキサゾール）をそれぞれの表に示した量を添加した（添加していない場合もある）。
【０１１９】
ポリプロピレン成形品の製造
実施例ＩＩ−１〜３１、比較例ＩＩ−１〜８Ｉ
実施例ＩＩ−１は透明射出成形用グレードポリプロピレン１００重量部、表−１記載のＡ１粒子０．０６重量部を予め混合しておき、それを２軸混練押出機を使用し２３０℃で混練して混和ペレットを得それを２３０℃で２ｍｍに射出成形して前記各試験用のテストピースを作成し抗菌性、透明性、白色性を前記の樹脂製品の測定方法（６）〜（８）で測定した。その結果を表−３の縦２重線より左側に示す。
混練押出加工時フィルター通過性試験（押出機圧力）の試験は上記（９）の方法で行った。
その結果を表−３の縦２重線より右側に示す。
【０１２０】
実施例ＩＩ−２〜３１、及び比較例ＩＩ−１〜９の試験においては使用抗菌剤粒子と配合量を表−３に示すように一部変更したが、それ以外は実施例ＩＩ−１同様にテストピースを作成し各試験を実施した。
その結果を表−３に示す。
比較例ＩＩ−１〜３、及び比較例ＩＩ−５は塊状凝集粒子でしかもＤｒの幅（粒子径分布幅）が大きいＶ−１〜３粒子、及びＶ−５粒子であるところが，比較例ＩＩ−６はＤｒの幅（粒子径分布幅）は小さいが平均２次粒子径が１６．７２μｍと大きくしかも塊状凝集粒子のＶ−６粒子であるところが、比較例ＩＩ−４は銀を含まないアルミニウム硫酸塩水酸化物Ｖ−４粒子、比較例ＩＩ−８の試験は抗菌剤無添加であるところが、実施例ＩＩ−１と異なるだけで、その他の条件は実施例ＩＩ−１同様にテストピースを作成し、同じ測定を行った。その結果を表−３に示す。
【０１２１】
実施例においては混練押出加工時フィルター通過性、抗菌性、透明性、色において優れた特性を有することが確認されたが、一方比較例においてはそれらの特性の中で少なくとも１つ以上の項目に問題があった。
比較例ＩＩ−１〜３、及び比較例ＩＩ−５は塊状凝集粒子でしかもＤｒの幅（粒度分布幅）が大きいＶ−１〜３粒子、及びＶ−５粒子を使用したため、抗菌性と透明性が劣り、混練押出加工時フィルター通過性にも問題が生じた。
比較例ＩＩ−６はＤｒの幅（粒子径分布幅）は小さいが平均２次粒子径が１６．７２μｍと大きくしかも塊状凝集粒子のＶ−６粒子を使用したため抗菌性と透明性が劣り、混練押出加工時フィルター通過性にも問題が生じた。
比較例ＩＩ−４ではアルミニウム硫酸塩水酸化物粒子を配合したにも関らず、銀を含有したアルミニウム硫酸塩水酸化物粒子ではなかったため抗菌効果は全く認められなかった。
比較例ＩＩ−８では抗菌剤を配合しなかったため透明性と色には問題はなかったが、抗菌効果は全く認められなかった。
【０１２２】
【表５】
0005182912.tif 000007
【０１２３】
【表６】
0005182912.tif 000008
【０１２４】
ポリスチレン、ＥＶＡ，アクリル等の透明性樹脂成形品の製造
実施例ＩＩ−３２〜３４
実施例ＩＩ−３２〜３４は実施例ＩＩ−１において抗菌化対象樹脂をポリプロピレンから、ポリスチレン、ＥＶＡ樹脂、アクリル樹脂に変更し、抗菌剤はＡ−３，Ａ−１９，Ａ−３１粒子にし、抗菌剤配合量は表−７に示すようにし、混練時、成形時の温度を２１０℃に変更しただけでそれ以外は実施例ＩＩ−１に準じておこなった。結果を表−４に示す。
実施例の成形品については透明性が損なわれることなく、色も無色（白）であり且つ抗菌性に関しても優れていることが確認された。
【０１２５】
【表７】
0005182912.tif 000009
【０１２６】
ポリカーボネート、ナイロン、ポリエチレンテレフタレート、ポリウレタン等成形品の製造
実施例ＩＩ−３５〜３８
実施例ＩＩ−３５〜３８は実施例ＩＩ−１において抗菌化対象樹脂をポリプロピレンから、ポリカーボネート、ポリエチレンテレフタレート、ナイロン６・６、ポリアセタール樹脂等透明性を有し且つ加工時に水分が少ないことが要求される樹脂に変更し、抗菌剤はＡ−３、Ａ−１９、Ａ−３１粒子を表−５に示す量を使用し、混練時、成形時の温度をそれぞれの樹脂の常識的加工温度（ＰＣ，ＰＥＴ，ナイロン６・６では２９０℃、ポリアセタールでは１９０℃）に変更した以外は実施例ＩＩ−１に準じて試験を行った。
結果を表−５に示す。
実施例ＩＩ−３５〜３８ではＡ−３、Ａ−１９、Ａ−３１粒子のいずれかを使用したが得られた成形品にはシルバーストリークは発生しなかった。
実施例においては成形品の透明性がほとんど損なわれることなく、色も無色（白）であり且つ抗菌性に関しても優れていることが確認された。
【０１２７】
【表８】
0005182912.tif 000010
【０１２８】
フィルムの製造
実施例ＩＩ−３９
ＬＤＰＥ樹脂８０重量％と抗菌剤Ａ−３粒子２０重量％の合計１００重量％を予め加圧ニーダーを用い１２０℃で１５分間混練したものを押出造粒機でホットカット法により１２０℃で直径約３ｍｍのマスターバッチ・ペレットを得た。
そのマスターバッチ・ペレットを別のＬＤＰＥ樹脂１００重量部に対し抗菌剤Ａ−３粒子が０．１重量部となるように配合したものをＴダイ法及びインフレーション法によりそれぞれ厚さ５０μｍのフィルムを作成した。
そのフィルムについて抗菌性、透明性、白色性を前記の方法で測定した。その結果を表−７に示す。
実施例のフィルムについては透明性が損なわれることなく、色も無色（白）であり且つ抗菌性に関しても優れていることが確認された。Ａ−１９粒子，Ａ−３１粒子についても同様に５０μｍのフィルムを得た。
【０１２９】
実施例ＩＩ−４０
ポリプロピレン、ＬＤＰＥ，ＨＤＰＥ，アイオノマー樹脂、ナイロン６／６６共重合樹脂、ＰＥＴ樹脂，ＡＳ樹脂のそれぞれの樹脂１００重量部につき、２軸混練押出機を用いＡ−３粒子、Ａ−１９粒子、Ａ−３１粒子のそれぞれ０．１重量部配合の混和ペレットを得た。
そのペレットをＴダイ法によりそれぞれ厚さ５０μｍのフィルムを得た。
そのフィルムについて抗菌性透明性、白色性を前記の方法で測定した。その結果を表−６に示す。
得られた各フィルムについては透明性が実質的に損なわれることなく、色も無色（白）であり且つ抗菌性に関しても優れていることが確認された。
【０１３０】
【表９】
0005182912.tif 000011
【０１３１】
ポリ塩化ビニル成形品の製造
実施例ＩＩ−４１
実施例ＩＩ−４１ではポリ塩化ビニル樹脂１００重量部、抗菌剤Ａ−３粒子０．１重量部、オクチル錫メルカプト１．２重量部、グリセリンリシノレート０．８重量部、モンタン酸エステル０．４重量部からなる組成物をオープンロールを用い１８０℃で３分間混練したものを圧縮成形機により１８０℃で厚さ２ｍｍの成形板を得た。Ａ−１９粒子，Ａ−３１粒子についても同様に２ｍｍの成形板を得た。
その成形板について抗菌性透明性、白色性を前記の方法で測定した。その結果を表−７に示す。
得られた各成形板については透明性が実質的に損なわれることなく、色も無色（白）であり且つ抗菌性に関しても優れていることが確認された。
【０１３２】
【表１０】
0005182912.tif 000012
【０１３３】
熱硬化性樹脂成形品の製造
実施例ＩＩ−４２
実施例ＩＩ−４２では不飽和ポリエステル樹脂１００重量部、抗菌剤Ａ−３粒子１重量部、硬化剤（チバスペシャルケミカル社製ＨＹ９５１）３重量部、ステアリン酸１重量部、酸化防止剤（チバスペシャルケミカル社製イルガノックス１０１０）０．５重量部、平均二次粒子径３０μｍ、ＢＥＴ法比表面積１ｍ２／ｇの人造代理石用途水酸化アルミニュウム１５０重量部をニーダーで混練して、それを９０℃で１５分間硬化させ厚さ２ｍｍの板を得た。
Ａ−１９粒子，Ａ−３１粒子についても同様に２ｍｍの板を得た。
その成形板について抗菌性を前記の方法で測定した。その結果を表−８に示す。
得られた各成形板については透明性が実質的に損なわれることなく、色も無色（白）であり且つ抗菌性に関しても優れていることが確認された。
【０１３４】
繊維の製造
実施例ＩＩ−４３
繊維用ポリプロピレン１００重量部、抗菌剤Ａ−３粒子を２重量部を２軸混練押出機を用いて予め混練しておき、それを３００メッシュのスクリーンを付設した押出機を用い溶融法により１００デニルに紡糸した繊維を得た。その繊維について抗菌性を前記の方法で測定した。その結果を表−８に示す。
Ａ−１９粒子，Ａ−３１粒子についても同様に１００デニルの繊維を得た。
得られた各成形板については透明性が実質的に損なわれることなく、色も無色（白）であり且つ抗菌性に関しても優れていることが確認された。
尚前記の押出溶融法において各実施例ＩＩ−４３においては該スクリーンに粗大粒子が詰まって紡糸作業に支障をきたすことはなかった。
【０１３５】
不織布の製造
実施例ＩＩ−４４
実施例ＩＩ−４３で得られた各ポリプロピレン繊維を抄造ウエブ法及びランダムウエブ法により０．０６ｇ／ｃｍ３の密度に不織布を作成し前記の抗菌性の試験を行った。
Ａ−１９粒子，Ａ−３１粒子についても同様に不織布を得た。その結果を表−８に示す。
得られた各不織布については透明性が実質的に損なわれることなく、色も無色（白）であり且つ抗菌性に関しても優れていることが確認された。
【０１３６】
【表１１】
0005182912.tif 000013
【０１３７】
ゴム成形品の製造
実施例ＩＩ−４５
ＥＰＤＭ（エチレン／プロピレン比＝５０／５０）１００重量部、抗菌剤Ａ−３粒子０．５重量部、ディクミルパーオキサイド３重量部、ポリ（２，２，４−トリメチル−１，２ディヒドロキノリン）０．５重量部、シランカップリング剤（日本ユニカ製Ａ−１７２）１重量部、ステアリン酸０．５重量部、イオウ１重量部からなる組成物をオープンロールを用い５０℃で混練し、それを１日後に１６０℃で３０分加硫し厚さ２ｍｍの成形板を得た。Ａ−１９粒子，Ａ−３１粒子についても同様に２ｍｍの成形板を得た。
その成形板について抗菌性等を前記の方法で測定した。その結果を表−９に示す。
得られた各成形板については透明性が実質的に損なわれることなく、色も無色（白）であり且つ抗菌性に関しても優れていることが確認された。
【０１３８】
塗料
実施例ＩＩ−４６
冷却設備を有する設備の中に、メチルメタクリレート６０重量部、２−エチルヘキシルアクリレート４０重量部の合計１００重量部に対し、トリエチレングリコールジメタクリレート３重量部、ジアルキルフタレート１０重量部、ハイドロキノン０．００３重量部、融点４６℃のパラフィンワックス０．５重量部、融点５４℃のパラフィンワックス０．５重量部、Ｎ，Ｎ−ジ８ヒドロキシプロピル９−Ｐトルイジン０．７重量部を投入し攪拌しながらメチルメタクリレートとｎ−ブチルメタクリレートの共重合体（Ｔｇ＝６６℃、Ｍｗ＝４０，０００）２５重量部を除々に加え６０℃で２時間攪拌し３０℃まで冷却した。
このものにＡ−３粒子１重量部、着色剤三菱レイヨン製トナーＰ−４００を７重量部、骨材三菱レイヨン製ＫＭ１７を３００重量部、重合開始剤ジアシルパーオキサイド２重量部からなる塗料を２０℃で１時間放置し塗膜を作り前記（６）の（ｃ）の方法により抗菌のテストを実施した。Ａ−１９粒子，Ａ−３１粒子についても同様に塗料を得た。その結果を表−９に示す。得られた塗料は抗菌性に関しても優れていることが確認された。
【０１３９】
コーキング材
実施例ＩＩ−４７
シラノールを末端基とする２５℃の粘度が５０、０００センチポイズのポリジメチルシロキサン１００重量部に対し１重量部のγアミノプロピルビス（メチルエチルケトキシアミノ）メトキシシランを真空下で１０分間混合し、ついでその混合物に５重量部のメチルトリス（メチルエチルケトキシアミノ）シランを加え真空下１５分間混合し、ＢＥＴ法比表面積２００ｍ２／ｇのヒュームドシリカ５重量部、ジブチルスズラウレート０．１重量部、Ａ−３粒子抗菌剤１重量部を加え真空下で１０分間混合した。
この混合された組成物をポリエチレンシートの上に垂らして厚さ２ｍｍにし抗菌性テスト用のテストピースを得た。Ａ−１９粒子，Ａ−３１粒子についても同様にテストピースを得た。
それを前記の抗菌性試験法（６）の（ｅ）で塗布し抗菌のテストを実施した。その結果を表−９に示す。
【０１４０】
前記の実施例ＩＩ−１〜ＩＩ−４７の各成形品、フィルム等を一旦９００℃で焼成した灰分を酸に溶解し溶液とし、それから各実施例の成形品、フィルム等に含まれる重金属を原子吸光法、又はＩＣＰ法（インダクティブリー・カップルド・プラズマ）で測定したが、実施例ＩＩ−１〜ＩＩ−４７の各樹脂成形品、フィルム、繊維等に含まれるＰｂ、Ｃｄ、Ａｓ，Ｂａは全て０．１ｐｐｍ以下で、且つＦｅは５ｐｐｍ以下、Ｍｎ，Ｃｕ，Ｃｒ，Ｎｉはそれぞれ１ｐｐｍ以下であった。従って本発明の抗菌性樹脂組成物及びそれから形成された製品は、安全性が高いだけでなく、さらには耐熱劣化性にも優れた材料であることが判明した。
【０１４１】
【表１２】
0005182912.tif 000014
【０１４２】
抗カビ剤
実施例ＩＩ−４８、比較例ＩＩ−１およびＩＩ−２
培地が感性ＭＨＢ培地から日水製薬製ポテトデキストロース寒天培地に変更したことだけが異なる日本化学療法学会標準法（２００３年改訂版）において最小発育阻止濃度を本発明の抗カビ剤粒子、及び比較例の粒子について抗カビ性能を測定し最小発育阻止濃度としてｐｐｍで示した。この数値が小さいほど抗カビ性能が高いことを示している。
測定の結果を下記表−１０に示す。
試供カビは  ※１：Ｃａｌｄｏｓｐｏｒｉｕｍ  Ｃａｌｄｏｓｐｏｒｉｄｅｓ  ＮＢＲＣ  ６３４８  （黒カワカビ）、
※２：Ｃｏｌｌｅｔｏｔｒｉｃｕｍ  ｃｏｃｃｏｄｅｓ  ＮＢＲＣ  ５２５６  （ナス黒点根腐病原菌）、
※３：Ｕｓｔｉｌａｇｉｎｏｉｄｉａ  ｖｉｒｅｎｓ  ＮＢＲＣ  ９１７５  （稲こうじ病原菌）を使用した。
【０１４３】
【表１３】
0005182912.tif 000015
【０１４４】
本発明抗カビ剤は比較例の抗カビ剤よりはるかに優れた抗カビ性能を示すことが判明した。
【０１４５】
化粧料
実施例ＩＩ−４９、比較例ＩＩ−３
下表に示す実施例と比較例の配合成分を用いた油中水型のクリーム状の乳化化粧料を調整した。表中１〜５は油性材料、６、７は界面活性剤、１０抗菌剤とを混合したものをＡとし、一方、表中の物質８精製水と，９の保湿剤を混合したものを混合物Ｂとし、各々の混合物Ａ，Ｂを７０℃に加熱した後、混合物Ａ中に混合物Ｂを攪拌しながら流し入れ、乳化させその後室温まで冷却して油中水型のクリーム状の乳化化粧料を得た。
抗菌性テストは乳化３０日後に大腸菌Ｅ．ｃｏｌｉ  ＮＢＲＣ  ３９７２を使用して前記（７）の（ｃ）に準じて実施した。さらに実施例と比較例のクリームを日頃脇に悪臭の有る人の脇下に１ｇ塗って８時間後に悪臭のあるかないかを１０人に嗅いでもらった。
結果を下記表−１１に示す。
【０１４６】
【表１４】
0005182912.tif 000016
【０１４７】
実験の結果実施例では抗菌性に優れ且つ悪臭を抑える効果が高いことが判明した。
一方、比較例においては実施例の抗菌剤がＲ１粒子に置き換えられたこと、又は抗菌剤が全く添加されなかったことが異なるのみであるが、抗菌性は無く且つ悪臭防止効果も無かったことが判明した。
【０１４８】
抗菌消臭スプレー
実施例ＩＩ−５０、比較例ＩＩ−４およびＩＩ−５
７０℃に加温した容器の中に２.３重量部のジプロピレングリコールを入れ、さらに２．５重量部のラウリン酸と１重量部のミリスチン酸、さらに３．２重量部のトリエタノールアミンを加えて溶液を作成した。
次にこの溶液を７０℃に加温した９０重量部のイオン交換水に徐々に注加して乳化させ泡基材溶液を調製し、それを２５℃まで冷却した。
該泡基材溶液に本発明の抗菌剤粒子１重量部添加して攪拌、混合し抗菌消臭泡沫状エアゾール組成物を調製した。
この組成物１８０ｇと噴射剤（ＬＰＧ  ０．３４ＭＰａ）２０ｇをブリキ缶のスプレー式容器に充填して抗菌消臭泡沫状エアゾールスプレーを作成した。
一方、日頃脇に悪臭の有る人に充分運動してもらった後で１５ｃｍ×１５ｃｍの綿製のハンカチが０．５ｇ、及び５ｇ重くなるように汗を採取した。該ハンカチの表と裏に該抗菌消臭泡沫状エアゾールスプレーをそれぞれ１ｇづつ噴霧し、恒温槽に３０℃で１０日間静置した後で１０人に悪臭を嗅いでもらった。結果を下記表−１２に示す。
【０１４９】
【表１５】
0005182912.tif 000017
【０１５０】
本発明抗菌剤は比較例の抗菌剤よりはるかに優れた悪臭防止性能を示すことが判明した。
【０１５１】
抗菌紙
実施例ＩＩ−５１、比較例ＩＩ−６およびＩＩ−７
さらしケミパルプ８２％の中に、本発明の抗菌剤１％、デンプン（乾燥紙力増強剤）５％、尿素−ホルムアルデヒド樹脂（湿潤紙力増強剤）５％、ニ酸化チタン（無機填料）２％、ポリアミド系樹脂を主成分とするインキ（接着性バインダー）５％を混合し、抄紙機を用いて厚さ０．１ｍｍの紙を抄いた。この紙を５ｃｍ×５ｃｍに切り取り前記の抗菌性試験方法（７）の（ａ）同様のテストを実施した。結果を下記表−１３に示す。
【０１５２】
【表１６】
0005182912.tif 000018
【０１５３】
本発明抗菌剤は比較例の抗菌剤よりはるかに優れた抗菌性能を示すことが判明した。
【０１５４】
農薬（抗カビ剤）
実施例ＩＩ−５２、比較例ＩＩ−８およびＩＩ−９
実施例では本発明の粒子１０重量部、シランカップリング剤表面改質軽質炭酸カルシウム（無機微粉体）３０重量部、ポリオキシエチレンアルキルアリルエーテル（界面活性剤）５重量部、エチレングリコール（界面活性剤）１０重量部、キサンタンガム（乳化安定剤）０．２重量部、水４４．８重量部をホモミキサーで均一に混合した後、ボールミルで均一に湿式粉砕して水性懸濁状農薬組成物をえた。これを水で１／１００に希釈して市販のプラスチック製スプレー装置に入れた。
比較例は実施例の粒子が下記の粒子（ＩＩ−８）、又はボルドー撒粉（ＩＩ−９）に置き換えられたことが異なるだけでその他の実験方法は実施例の要領に準じた。
【０１５５】
一方、それぞれ約３０ｃｍに成長したナス、及び稲を用意した。
ナスには１×１０６個／ｍｌに調製したＣｏｌｌｅｔｏｔｒｉｃｕｍ  ｃｏｃｃｏｄｅｓ  ＮＢＲＣ  ５２５６  （ナス黒点根腐病原菌）懸濁液１ｇづつを葉、茎、根元に噴霧し、その１日後に前記の１／１００に希釈された該水性懸濁状農薬組成物１ｇを同様に噴霧し、さらにその３０日後にナス黒点根腐病の発生の程度を観察した。ただしナスの試験は直径３３ｃｍ、深さ３０ｃｍの鉢に土が２７ｃｍの高さになるように入れて実施した。
稲には１×１０６個／ｍｌに調製したＵｓｔｉｌａｇｉｎｏｉｄｉａ  ｖｉｒｅｎｓ  ＮＢＲＣ  ９１７５  （稲こうじ病原菌）懸濁液を１ｇづつを葉、茎、根元に噴霧し、その１日後に前記の１／１００に希釈された該水性懸濁状農薬組成物１ｇを同様に噴霧し、さらにその３０日後に稲こうじ病の発生の程度を観察した。ただし稲の試験は直径３３ｃｍ、深さ３０ｃｍの鉢に土が２７ｃｍの高さになるように入れて土壌の水が表面からかろうじて切れるが土壌中には十分水が存在する条件下で実施した。測定の結果を下記表−１４に示す。
【０１５６】
【表１７】
0005182912.tif 000019
【０１５７】
本発明農薬組成物は比較例の農薬組成物よりはるかに優れた農薬性能を示すことが判明した。
【図面の簡単な説明】
【０１５８】
【図１】実施例Ｉ−１における球状粒子（Ａ−１−１）のＳＥＭ写真である。
【図２】実施例Ｉ−４における球状粒子（Ａ−４）のＳＥＭ写真である。
【図３】実施例Ｉ−５における球状粒子（Ａ−５）のＳＥＭ写真である。
【図４】実施例Ｉ−１９における円板状粒子（Ａ−１９）のＳＥＭ写真である。
【図５】実施例Ｉ−１８における球状粒子（Ａ−１８）のＳＥＭ写真である。
【図６】実施例Ｉ−３０における直方体状粒子（Ａ−３０）のＳＥＭ写真である。
【図７】比較例Ｉ−１における凝集塊状粒子（Ｖ−１）のＳＥＭ写真である。
【図１】
0005182912.tif 000020
【図２】
0005182912.tif 000021
【図３】
0005182912.tif 000022
【図４】
0005182912.tif 000023
【図５】
0005182912.tif 000024
【図６】
0005182912.tif 000025
【図７】
0005182912.tif 000026